(57)【要約】【課題】  本発明は、フッ素系（メタ）アクリル樹脂の耐加熱分解性を改善し、フィルム外観が美麗で、自動車内装部材にも使用し得る、耐薬品性などフィルム諸物性のバランスを有する、フッ素系（メタ）アクリル樹脂単層および多層フィルムを提供することを主な目的とする。【解決手段】  ＪＩＳ  Ｋ７１９９に準拠した条件下（ダイス温度２３０℃、剪断速度２４ｓｅｃ-1、キャピラリーダイ径１ｍｍ、滞留時間１時間）にて測定した、滞留時間１０分時における溶融粘度に対する滞留時間１時間時における溶融粘度の下記式に表される溶融粘度低下率が２０％より小さい、フッ素系（メタ）アクリル樹脂（Ａ）。溶融粘度低下率＝（滞留時間１０分時における溶融粘度−滞留時間１時間時における溶融粘度）／（滞留時間１０分時における溶融粘度）    ×  １００  （％）【選択図】  なし【特許請求の範囲】
【請求項１】
ＪＩＳ  Ｋ７１９９に準拠した条件下（ダイス温度２３０℃、剪断速度２４ｓｅｃ-1、キャピラリーダイ径１ｍｍ、滞留時間１時間）にて測定した、滞留時間１０分時における溶融粘度に対する滞留時間１時間時における溶融粘度の下記式（１）に表される溶融粘度低下率が２０％より小さい、フッ素系（メタ）アクリル樹脂（Ａ）。
溶融粘度低下率＝
（滞留時間１０分時における溶融粘度−滞留時間１時間時における溶融粘度）／（滞留時間１０分時における溶融粘度）    ×  １００  （％）                    式（１）
【請求項２】
含フッ素アルキル（メタ）アクリレートポリマー成分を８０〜１００重量％含有する、請求項１に記載のフッ素系（メタ）アクリル樹脂（Ａ）。
【請求項３】
含フッ素アルキル（メタ）アクリレートポリマー成分が、含フッ素アルキル（メタ）アクリレート８０〜１００重量％およびアルキルエステルのアルキル鎖炭素数が１〜８のアルキルアクリレート２０〜０重量％を含む単量体成分の重合体である、請求項１または２に記載のフッ素系（メタ）アクリル樹脂（Ａ）。
【請求項４】
フッ素系（メタ）アクリル樹脂（Ａ）の溶融粘度が、ＪＩＳ  Ｋ７１９９に基づく、ダイス温度２２０℃、剪断速度１２２ｓｅｃ-1、キャピラリーダイ径１ｍｍの条件下において３００〜４０００Ｐａ・ｓｅｃである、請求項１〜３のいずれかに記載のフッ素系（メタ）アクリル樹脂（Ａ）。
【請求項５】
請求項１〜４のいずれかに記載のフッ素系（メタ）アクリル樹脂（Ａ）およびポリフッ化ビニリデンを含む、フッ素系樹脂組成物（Ｂ）。
【請求項６】
ポリフッ化ビニリデンの含有量が、フッ素系（メタ）アクリル樹脂（Ａ）１００重量部に対し０．１〜１５重量部である、請求項５に記載のフッ素系樹脂組成物（Ｂ）。
【請求項７】
ＪＩＳ  Ｋ７１９９に基づく、ダイス温度２２０℃、剪断速度１２２ｓｅｃ-1、キャピラリーダイ径１ｍｍの条件下における溶融粘度が３００〜４０００Ｐａ・ｓｅｃである、請求項５〜６のいずれかに記載のフッ素系樹脂組成物（Ｂ）。
【請求項８】
請求項１〜４のいずれかに記載のフッ素系（メタ）アクリル樹脂（Ａ）または請求項５〜７のいずれかに記載のフッ素系樹脂組成物（Ｂ）を成形してなるフッ素系樹脂フィルム。
【請求項９】
フッ素系（メタ）アクリル樹脂（Ａ）またはフッ素系樹脂（Ｂ）の少なくとも一方は、抗酸化剤、熱安定剤、紫外線吸収剤、紫外線安定剤、無機系顔料、有機系染料、アクリル系艶消し剤、マイカ系フィラー、ガラス系フィラー、抗菌剤、脱臭剤または滑剤からなる群より選ばれるすくなくとも１種の添加剤を含有する、請求項８に記載のフッ素系樹脂フィルム。
【請求項１０】
請求項１〜４のいずれかに記載のフッ素系（メタ）アクリル樹脂（Ａ）または請求項５〜７のいずれかに記載のフッ素系樹脂組成物（Ｂ）を成形してなるフッ素系樹脂フィルム層が、アクリル系樹脂（Ｃ）を成形してなるフィルム層の少なくとも片面に積層されている、フッ素系樹脂積層アクリル系樹脂フィルム。
【請求項１１】
アクリル系樹脂（Ｃ）が、メタクリル酸メチル５０〜１００重量％、およびその他の単量体０〜５０重量％の単量体を重合してなる重合体を含む、請求項１０に記載のフッ素樹脂系積層アクリル系樹脂フィルム。
【請求項１２】
アクリル系樹脂（Ｃ）が、アクリル系弾性体グラフト共重合体（ｃ−１）５〜１００重量％およびメタクリル系重合体（ｃ−２）０〜９５重量％を含むアクリル系樹脂組成物［（ｃ−１）および（ｃ−２）の合計量が１００重量％］であって、
アクリル系弾性体グラフト共重合体（ｃ−１）が、アクリル酸アルキルエステル５０〜９９．９重量％、共重合可能な他のビニル系単量体０〜４９．９重量％および共重合可能な１分子当たり２個以上の非共役二重結合を有する多官能性単量体０．１〜１０重量％からなる単量体混合物（ｃ−１ａ）を重合してなる少なくとも一層のアクリル酸エステル系架橋弾性体５〜８５重量部の存在下に、メタクリル酸アルキルエステル５０〜１００重量％および共重合可能な他のビニル系単量体０〜５０重量％からなる単量体混合物（ｃ−１ｂ）を９５〜１５重量部共重合してなる［（ｃ−１ａ）および（ｃ−１ｂ）の合計量が１００重量部］ものであり、メタクリル系重合体（ｃ−２）が、メタクリル酸アルキルエステル８０〜１００重量％および共重合可能な他のビニル系単量体０〜２０重量％からなる単量体混合物を共重合してなるものである、請求項１０〜１１のいずれかに記載のフッ素系樹脂積層アクリル系樹脂フィルム。
【請求項１３】
アクリル系樹脂（Ｃ）のメチルエチルケトン可溶分の還元粘度（重合体０．１ｇをクロロホルム１００ｍｌに溶解し、２５℃にて測定）が０．２〜０．８ｄｌ／ｇである、請求項１０〜１２のいずれかに記載のフッ素樹脂積層アクリル系樹脂フィルム。
【請求項１４】
全体の厚みが３０〜３００μｍであり、かつ、フッ素系樹脂フィルム層の厚みが１〜３０μｍである、請求項１０〜１３のいずれかに記載のフッ素系樹脂積層アクリル系樹脂フィルム。
【請求項１５】
ＪＩＳ  Ｋ６７１４に準じた温度２３℃±２℃、湿度５０％±５％、フィルム膜厚７５μｍの条件下における曇価(ヘイズ)が２．０以下である、請求項１０〜１４のいずれかに記載のフッ素系樹脂積層アクリル系樹脂フィルム。
【請求項１６】
フッ素系（メタ）アクリル樹脂（Ａ）またはフッ素系樹脂（Ｂ）、およびアクリル系樹脂（Ｃ）の少なくとも一方は、抗酸化剤、熱安定剤、紫外線吸収剤、紫外線安定剤、無機系顔料、有機系染料、アクリル系艶消し剤、マイカ系フィラー、ガラス系フィラー、抗菌剤、脱臭剤または滑剤からなる群より選ばれるすくなくとも１種の添加剤を含有する、請求項１０〜１５のいずれかに記載のフッ素系樹脂積層アクリル系フィルム。
【請求項１７】
請求項８または９に記載のフッ素系樹脂フィルムを積層してなる成形品。
【請求項１８】
請求項１０〜１６のいずれかに記載のフッ素系樹脂積層アクリル系樹脂フィルムを積層してなる成形品。
【発明の詳細な説明】
【技術分野】
【０００１】
本発明は、フッ素系（メタ）アクリル樹脂、そのフッ素系樹脂組成物、フッ素系樹脂フィルムおよびフッ素系樹脂積層アクリル系樹脂フィルムに関する。
【背景技術】
【０００２】
自動車用部材等のプラスチック成形分野において近年、環境保護、環境管理上、塗装・メッキ工程で大気中に排出される有害物質の法的規制が厳しくなる中、これらの加飾代替品や部材の保護用として耐候性、透明性また印刷適正の観点から、特にアクリル加飾フィルムや保護フィルムの使用が拡大傾向である。このような保護フィルムや加飾フィルムは、基材の表面に接着させて使用されるため、基材の表面に施した印刷や模様などが鮮明に見える透明性に加えて、インサート、インモールド成形時の耐折曲げ割れ性、表面硬度、場合によっては耐応力白化性等の諸物性を高度にバランスさせることが要求される。
【０００３】
さらにフィルムに直接印刷を施す場合があるため、印刷に使用される塗料等に含まれる化学物質に対する耐性はもちろんのこと、とりわけ自動車内装部材においては、人の接触に起因する皮脂、汗に含まれる乳酸成分や、夏場や高温地域において日焼け防止剤、例えばコパトーン（登録商標）など人が常用する化成品等が内装部材に付着することによる基材の劣化が問題となる場合が増加しており、これらに対する耐性も新たに要求されている。
【０００４】
上記の耐薬品性に関する要求を満足する為に、一般的に耐薬品性に優れていることで知られているフッ素系樹脂とメタクリル系樹脂組成物とが積層された多層フィルムや、フッ素系樹脂による表面ハードコート処理を施したメタクリル系樹脂フィルムにより耐薬品性の改善が試みられている。その中でも特にフッ素樹脂として、溶融フィルム成形が可能であるフッ化ビニリデン系樹脂をメタクリル系樹脂に積層したフィルムを塗装代替としてプラスチック成形品の表面に加飾する方法が注目されている。
【０００５】
一方で耐薬品性が改善するというメリットがあるにも関わらず、フッ化ビニリデン系樹脂は結晶性樹脂であるため、結晶相形成により透明性が低下するなど、損なわれてしまう要求特性があった。これら相反する物性を両立するべく、フィルムの薄膜化（特許文献１）、フッ化ビニリデン樹脂のメタクリル樹脂との混合（特許文献２）、フィルム加工時の成形条件（押出成形温度、吐出速度、押出機内滞留時間）の制御（特許文献３）といった検討がなされているが、これらの方法は要求される透明性を、特に自動車内外装部材においては、充分に満たすことが困難である。
加えて、フッ化ビニリデン系樹脂はメタクリル系樹脂に比べ弾性率が低く、自動車内外装部材に要求される表面強度についても充分に満たすことができない。
【０００６】
上記課題を解決するべく、適切温度に調整した金属ロールでフィルムを挟み込むことにより、透明性、表面平滑性に優れたフッ化ビニリデン樹脂フィルムを得る方法も検討されているが、工程が増えることで、新たな設備導入や既存設備の改造が必要となる場合もあり、経済面で好ましくなく、また二次成形の際に透明性が低下する課題が依然として残っている（特許文献４参照）。
【０００７】
さらに、フッ素系（メタ）アクリル樹脂は従来からフッ化ビニリデン樹脂以外のフッ素系樹脂として透明性良好な非晶性樹脂として公知であるも（特許文献５）、溶融押出によりフィルムを作成するには知見が少ないことに加え、加熱溶融で分解劣化しやすく成形品として用いるには課題がある。
【先行技術文献】
【特許文献】
【０００８】
【特許文献１】特開昭５７-１８７２４８号公報
【特許文献２】特開平５−５０５６６号公報
【特許文献３】特開平６−８０７９４号公報
【特許文献４】国際公開ＷＯ２００６／０１６６１８号パンフレット
【特許文献５】特開２００９−３０２０３４号公報
【発明の概要】
【発明が解決しようとする課題】
【０００９】
本発明は、フッ素系（メタ）アクリル樹脂の耐加熱分解性を改善し、フィルム外観が美麗で、自動車内装部材にも使用し得る、耐薬品性などフィルム諸物性のバランスを有する、フッ素系（メタ）アクリル樹脂単層および多層フィルムを提供することを主な目的とする。
【課題を解決するための手段】
【００１０】
上記目的を達成するべく、本発明者らが鋭意検討した結果、フッ素系（メタ）アクリル樹脂の、滞留時間１０分時の溶融粘度に対する滞留時間１時間時の溶融粘度の溶融粘度低下率が特定値よりも小さいと、溶融押出成形時にフッ素系（メタ）アクリル樹脂組成物からの発泡や分解物のダイスからの析出が抑制され、発泡、析出物よる凸凹表面の発生が抑えられ本来の透明性を有したフィルムを製造できることを見出し、本発明を完成するに至った。
【００１１】
すなわち、本発明は、ＪＩＳ  Ｋ７１９９に準拠した条件下（ダイス温度２３０℃、剪断速度２４ｓｅｃ-1、キャピラリーダイ径１ｍｍ、滞留時間１時間）にて測定した、滞留時間１０分時における溶融粘度に対する滞留時間１時間時における溶融粘度の下記式（１）に表される溶融粘度低下率が２０％より小さい、フッ素系（メタ）アクリル樹脂（Ａ）に関する。
溶融粘度低下率＝
（滞留時間１０分時における溶融粘度−滞留時間１時間時における溶融粘度）／（滞留時間１０分時における溶融粘度）    ×  １００  （％）                  式（１）
【００１２】
本発明のフッ素系（メタ）アクリル樹脂（Ａ）は、含フッ素アルキル（メタ）アクリレートポリマー成分を８０〜１００重量％含有することが好ましい。
【００１３】
本発明のフッ素系（メタ）アクリル樹脂（Ａ）は、フッ素アルキル（メタ）アクリレートポリマー成分が、含フッ素アルキル（メタ）アクリレート８０〜１００重量％およびアルキルエステルのアルキル鎖炭素数が１〜８のアルキルアクリレート２０〜０重量％を含む単量体成分の重合体であることが好ましい。
【００１４】
本発明のフッ素系（メタ）アクリル樹脂（Ａ）は、溶融粘度が、ＪＩＳ  Ｋ７１９９に基づく、ダイス温度２２０℃、剪断速度１２２ｓｅｃ-1、キャピラリーダイ径１ｍｍの条件下において３００〜４０００Ｐａ・ｓｅｃであることが好ましい。
【００１５】
本発明の上記フッ素系（メタ）アクリル樹脂（Ａ）は、ポリフッ化ビニリデンを含むフッ素系樹脂組成物（Ｂ）としてもよい。
【００１６】
本発明のフッ素系樹脂組成物（Ｂ）は、ポリフッ化ビニリデンの含有量が、フッ素系（メタ）アクリル樹脂（Ａ）１００重量部に対し０．１〜１５重量部であることが好ましい。
【００１７】
本発明のフッ素系樹脂組成物（Ｂ）は、ＪＩＳ  Ｋ７１９９に基づく、ダイス温度２２０℃、剪断速度１２２ｓｅｃ-1、キャピラリーダイ径１ｍｍの条件下における溶融粘度が３００〜４０００Ｐａ・ｓｅｃであることが好ましい。
【００１８】
本発明のフッ素系（メタ）アクリル樹脂（Ａ）またはフッ素系樹脂組成物（Ｂ）は溶融成形してフィルムとして用いてもよい。
【００１９】
本発明のフッ素系（メタ）アクリル樹脂（Ａ）またはフッ素系樹脂（Ｂ）は溶融成形してフィルムとして用いる場合、抗酸化剤、熱安定剤、紫外線吸収剤、紫外線安定剤、無機系顔料、有機系染料、アクリル系艶消し剤、マイカ系フィラー、ガラス系フィラー、抗菌剤、脱臭剤または滑剤からなる群より選ばれるすくなくとも１種の添加剤を含有することが好ましい。
【００２０】
本発明のフッ素系（メタ）アクリル樹脂（Ａ）またはフッ素系樹脂組成物（Ｂ）を成形してなるフッ素系樹脂フィルム層は、アクリル系樹脂（Ｃ）を成形してなるフィルム層の少なくとも片面に積層してもよい。
【００２１】
本発明のフッ素系（メタ）アクリル樹脂（Ａ）またはフッ素系樹脂組成物（Ｂ）を成形してなるフッ素系樹脂フィルム層に積層するアクリル系樹脂（Ｃ）は、メタクリル酸メチル５０〜１００重量％、およびその他の単量体０〜５０重量％の単量体を重合してなる重合体を含むことが好ましい。
【００２２】
本発明のフッ素系（メタ）アクリル樹脂（Ａ）またはフッ素系樹脂組成物（Ｂ）を成形してなるフッ素系樹脂フィルム層に積層するアクリル系樹脂（Ｃ）は、アクリル系弾性体グラフト共重合体（ｃ−１）５〜１００重量％およびメタクリル系重合体（ｃ−２）０〜９５重量％を含むアクリル系樹脂組成物［（ｃ−１）および（ｃ−２）の合計量が１００重量％］であって、アクリル系弾性体グラフト共重合体（ｃ−１）が、アクリル酸アルキルエステル５０〜９９．９重量％、共重合可能な他のビニル系単量体０〜４９．９重量％および共重合可能な１分子当たり２個以上の非共役二重結合を有する多官能性単量体０．１〜１０重量％からなる単量体混合物（ｃ−１ａ）を重合してなる少なくとも一層のアクリル酸エステル系架橋弾性体５〜８５重量部の存在下に、メタクリル酸アルキルエステル５０〜１００重量％および共重合可能な他のビニル系単量体０〜５０重量％からなる単量体混合物（ｃ−１ｂ）を９５〜１５重量部共重合してなる［（ｃ−１ａ）および（ｃ−１ｂ）の合計量が１００重量部］ものであり、メタクリル系重合体（ｃ−２）が、メタクリル酸アルキルエステル８０〜１００重量％および共重合可能な他のビニル系単量体０〜２０重量％からなる単量体混合物を共重合してなるものであることが好ましい。
【００２３】
本発明のフッ素系（メタ）アクリル樹脂（Ａ）またはフッ素系樹脂組成物（Ｂ）を成形してなるフッ素系樹脂フィルム層に積層するアクリル系樹脂（Ｃ）は、メチルエチルケトン可溶分の還元粘度（重合体０．１ｇをクロロホルム１００ｍｌに溶解し、２５℃にて測定）が０．２〜０．８ｄｌ／ｇであることが好ましい。
【００２４】
本発明のフッ素系樹脂積層アクリルフィルムは、全体の厚みが３０〜３００μｍであり、かつ、フッ素系樹脂フィルム層の厚みが１〜３０μｍであることが好ましい。
【００２５】
本発明のフッ素系樹脂積層アクリル系樹脂フィルムは、ＪＩＳ  Ｋ６７１４に準じた温度２３℃±２℃、湿度５０％±５％、フィルム膜厚７５μｍの条件下における曇価(ヘイズ)が２．０以下であることが好ましい。
【００２６】
本発明のフッ素系（メタ）アクリル樹脂（Ａ）またはフッ素系樹脂（Ｂ）、およびアクリル系樹脂（Ｃ）の少なくとも一方は、抗酸化剤、熱安定剤、紫外線吸収剤、紫外線安定剤、無機系顔料、有機系染料、アクリル系艶消し剤、マイカ系フィラー、ガラス系フィラー、抗菌剤、脱臭剤または滑剤からなる群より選ばれるすくなくとも１種の添加剤を含有することが好ましい。
【００２７】
本発明のフッ素系樹脂フィルムまたはフッ素系樹脂積層アクリル系フィルムは、他の部材に積層して成形品として用いてもよい。
【発明の効果】
【００２８】
本発明のフッ素系（メタ）アクリル樹脂によれば、溶融成形等における耐加熱分解性に優れ、発泡やダイライン等が抑制され、フィルム外観が美麗なフッ素系樹脂フィルムおよびフッ素系樹脂積層アクリル系樹脂フィルムが得られる。ここで言う耐加熱分解性とは溶融押出等で樹脂に熱履歴を加えた際に発生する樹脂の解重合や発泡、それらに伴う一般的に目脂と呼ばれるものが、ダイスリップから析出すること等の発生しにくさを表す。
【発明を実施するための形態】
【００２９】
本発明のフッ素系（メタ）アクリル樹脂（Ａ）は、ＪＩＳ  Ｋ７１９９に準拠した条件下（ダイス温度２３０℃、剪断速度２４ｓｅｃ-1、キャピラリーダイ径１ｍｍ、滞留時間１時間）にて測定した、滞留時間１０分時における溶融粘度に対する滞留時間１時間時における溶融粘度の下記式（１）に表される溶融粘度低下率が、２０％より小さいものであることを特徴とする。
溶融粘度低下率＝
（滞留時間１０分時における溶融粘度−滞留時間１時間時における溶融粘度）／（滞留時間１０分時における溶融粘度）    ×  １００  （％）                  式（１）
【００３０】
上記溶融粘度低下率を満たすフッ素化（メタ）アクリル樹脂（Ａ）によれば、溶融成形等における溶融成形等における耐加熱分解性に優れ、発泡や分解物析出によるダイライン等が抑制され、フィルム外観が美麗なフッ素系樹脂フィルムおよびフッ素系樹脂積層アクリル系樹脂フィルムを実現できる。
【００３１】
滞留時間の設定については実際の押出機での滞留時間より大幅に長く設定してあるが、これは粘度測定に用いるキャピラリーレオメーターがピストン運動によるせん断であるのに対し、押出機はスクリュー回転によるせん断であり、実際の押出機では大幅に過酷な条件下に晒されることを想定したことによるものである。滞留１０分後を樹脂本来の溶融粘度と想定し、１時間後の溶融粘度を実際の押出機で熱履歴を受けた際の溶融粘度と想定している。１時間後の樹脂のストランド形状が押出機で熱履歴を受けた樹脂の分解状態とある程度相関していることを想定している。
【００３２】
上記溶融粘度低下率は、２０％より小さいことが必要であるが、自動車内装分野等に用いるフィルムは外観要求が厳しいことから、１０％以下であることがより好ましい。溶融粘度低下率値が２０％以上であると、例えばフィルム溶融成形等の加熱時に発泡や、分解物の目脂等によるダイラインなどが発生しフィルムの概観、透明性に大きく影響する。なお、溶融成形などの場合では、現実的には成形加工時に激しい熱履歴を受けることから粘度低下を避けることは難しく、５％程度の溶融粘度低下率が発生することもある。
ここでの「（メタ）アクリル」とは、メタクリルおよび／またはアクリルを示すものとする。
【００３３】
本発明のフッ素化（メタ）アクリル樹脂（Ａ）としては、耐薬品性の観点から、主として含フッ素アルキル（メタ）アクリレートポリマー成分を含有していることが好ましい。具体的には８０〜１００重量％含有することが好ましく、耐薬品性に加えて耐加熱分解性および表面硬度の観点から、８５〜９９重量％がより好ましく、９０〜９９重量％が更に好ましい。
【００３４】
ここで言う「含フッ素アルキル（メタ）アクリレートポリマー成分」としては、含フッ素アルキル（メタ）アクリレート（共）重合体、つまり、含フッ素アルキル（メタ）アクリレート樹脂および／または含フッ素アルキル（メタ）アクリレート共重合体を使用できる。
【００３５】
含フッ素アルキル（メタ）アクリレートポリマーとしては、公知のものを使用できるが、その具体例としては、トリフルオロメチルメタクリレート、トリフルオロメチルアクリレート、２，２，２−トリフルオロエチルメタクリレート、２，２，２−トリフルオロエチルアクリレート、１，１，１，３，３，３−ヘキサフルオロ−２−プロピルメタクリレート、１，１，１，３，３，３−ヘキサフルオロ−２−プロピルアクリレート、パーフルオロエチルメチルメタクリレート、パーフルオロプロピルメチルアクリレート、パーフルオロプロピルメチルメタクリレート、パーフルオロブチルメチルアクリレート、パーフルオロブチルメチルメタクリレート、パーフルオロペンチルメチルアクリレート、パーフルオロペンチルメチルメタクリレート、パーフルオロヘキシルメチルアクリレート、パーフルオロヘキシルメチルメタクリレート、パーフルオロヘプチルメチルアクリレート、パーフルオロヘプチルメチルメタクリレート、パーフルオロオクチルメチルアクリレート、パーフルオロオクチルメチルメタクリレート、パーフルオロノニルメチルアクリレート、パーフルオロノニルメチルメタクリレート、パーフルオロデシルメチルアクリレート、パーフルオロデシルメチルメタクリレート、パーフルオロウンデシルメチルアクリレート、パーフルオロウンデシルメチルメタクリレート、パーフルオロドデシルメチルアクリレート、パーフルオロドデシルメチルメタクリレート、パーフルオロトリデシルメチルアクリレート、パーフルオロトリデシルメチルメタクリレート、パーフルオロテトラデシルメチルアクリレート、ポリパーフルオロテトラデシルメチルメタクリレート、２−（トリフルオロメチル）エチルアクリレート、２−（トリフルオロメチル）エチルメタクリレート、２−（パーフルオロエチル）エチルアクリレート、２−（パーフルオロエチル）エチルメタクリレート、２−（パーフルオロプロピル）エチルアクリレート、２−（パーフルオロプロピル）エチルメタクリレート、２−（パーフルオロブチル）エチルアクリレート、２−（パーフルオロブチル）エチルメタクリレート、２−（パーフルオロペンチル）エチルアクリレート、２−（パーフルオロペンチル）エチルメタクリレート、２−（パーフルオロヘキシル）エチルアクリレート、２−（パーフルオロヘキシル）エチルメタクリレート、２−（パーフルオロヘプチル）エチルアクリレート、２−（パーフルオロヘプチル）エチルメタクリレート、２−（パーフルオロオクチル）エチルアクリレート、２−（パーフルオロオクチル）エチルメタクリレート、２−（パーフルオロノニル）エチルアクリレート、２−（パーフルオロノニル）エチルメタクリレート、（パーフルオロトリデシル）エチルアクリレート、２−（パーフルオロトリデシル）エチルメタクリレート、２−（パーフルオロテトラデシル）エチルアクリレート、２−（パーフルオロテトラデシル）エチルメタクリレートなどの含フッ素アルキル（メタ）アクリレートを用いたポリマーが挙げられる。
【００３６】
これらの中でも、フィルム状成形体とした時の透明性、アクリル系樹脂（Ｃ）層との密着性の点から、トリフルオロメチルメタクリレート、２，２，２−トリフルオロエチルメタクリレート、２，２，２−トリフルオロエチルアクリレート、１，１，１，３，３，３−ヘキサフルオロ−２−プロピルメタクリレート、１，１，１，３，３，３−ヘキサフルオロ−２−プロピルメタクリレート、２−（トリフルオロメチル）エチルアクリレート、２−（トリフルオロメチル）エチルメタクリレートを用いたポリマーが好ましい。
【００３７】
上記含フッ素アルキル（メタ）アクリレートは、他の共重合可能なモノマー種と共重合してもよい。共重合可能なモノマー種としては、例えば、上記含フッ素アルキル（メタ）アクリレート樹脂のモノマー種、メタクリル酸メチル、メタクリル酸エチル、メタクリル酸プロピル、メタクリル酸ｎ−ブチル、メタクリル酸イソブチル、メタクリル酸ｔ−ブチル等のメタクリル酸エステル、アクリル酸メチル、アクリル酸エチル、アクリル酸プロピル、アクリル酸イソプロピル、アクリル酸ｎ−ブチル、アクリル酸イソブチル、アクリル酸ｔ−ブチル、アクリル酸ペンチル、アクリル酸へキシル、アクリル酸へプチル、アクリル酸２−エチルへキシル等のアクリル酸エステル、塩化ビニル、臭化ビニル等のハロゲン化ビニル、アクリロニトリル、メタクリロニトリル等のシアン化ビニル、蟻酸ビニル、酢酸ビニル、プロピオン酸ビニル等のビニルエステル、スチレン、ビニルトルエン、α−メチルスチレン等の芳香族ビニル誘導体、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロ−ルアクリルアミド等のアクリル酸アルキルエステル誘導体、メタクリル酸、メアクリル酸ナトリウム、メタアクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体等、無水マレイン酸、メチルマレイミド、フェニルマレイミド等の酸無水物類やイミド類が挙げられる。これらの単量体は２種以上が併用されてもよい。
【００３８】
これらの中でも、耐加熱分解性、共重合が容易である点より、アクリル酸エステルが好ましく、アクリル酸アルキルエステルがより好ましい。なかでも、アルキル基の炭素数が１〜８であるものが好ましく、直鎖状でも分岐状でもよい。更には、アルキル基の炭素数が１〜４であるものが耐薬品性および硬度の観点から特に好ましい。
【００３９】
含フッ素アルキル（メタ）アクリレートポリマー成分は、耐薬品性および耐加熱分解性の観点から含フッ素アルキル（メタ）アクリレート８０〜１００重量％および前記他の共重合可能なモノマー種０〜２０重量％からなる単量体成分を重合してなる重合体であることが好ましい。より好ましくは、含フッ素アルキル（メタ）アクリレート８５〜９９重量％および他の共重合可能なモノマー種１〜１５重量％である。他の共重合可能なモノマー種としては、好ましくはアルキルエステルのアルキル鎖炭素数が１〜８のアクリル酸エステルが０．１重量％〜１０重量％、より好ましくは１重量％〜６重量％含有されることにより、含フッ素アルキル（メタ）アクリレートの耐加熱分解性がより向上し、表面硬度等のフィルム特性のバランスを奏することができる。含フッ素アルキル（メタ）アクリレートが８０重量％未満では、フィルムの表面硬度、耐薬品性、上記の人が常用する化成品等に対する耐汚染性が低下する傾向がある。
【００４０】
含フッ素系（メタ）アクリルポリマー成分は、紫外線遮蔽性能、紫外線遮蔽性能保持率、成形加工時にブリードし難い点から、一般式（１）で示される紫外線吸収剤を共重合してもよい。
【００４１】
【化１】
2011168681.tif 000002
【００４２】
(式中、ＸはＨまたはハロゲン、Ｒ1はＨ、メチルまたは炭素数４〜６のｔ−アルキル基、Ｒ2は直鎖または枝分かれ鎖状の炭素数２〜１０のアルキレン基、Ｒ3はＨまたはメチルである。)
【００４３】
一般式（１）で示される紫外線吸収剤としては、後述のアクリル樹脂で挙げられるものが同様に適用することができる。
【００４４】
含フッ素アルキル（メタ）アクリレートポリマー成分の製造方法は、一般的に使用される方法であれば特に限定されず、公知の乳化重合法、乳化−懸濁重合法、懸濁重合法、塊状重合法、溶液重合法または分散重合が適用可能である。中でもモノマーの高い疎水性および後処理の簡便性の観点から懸濁重合による製造が好ましい。
【００４５】
具体的には、含フッ素アルキル（メタ）アクリレート等を含む重合性単量体、分散安定剤、分散安定助剤、油溶性のラジカル重合開始剤およびイオン交換水を重合容器に仕込んで、合一防止に必要な剪断を与えるための攪拌下で重合を行うのが好ましい。
【００４６】
分散安定剤としては、例えば、ゼラチン、メチルセルロース、ヒドロキシエチルセルロース、ヒドロキシプロピルセルロース、カルボキシメチルセルロース、ポリエチレングリコール、ポリエチレンオキサイド、ポリオキシエチレン−ポリオキシプロピレンブロックコポリマー、ポリアクリルアミド、ポリアクリル酸、ポリアクリル酸ナトリウム等のポリアクリル酸塩類、アルギン酸ナトリウム等のアルギン酸ナトリウム塩類、ポリビニルアルコールまたはポリビニルアルコール部分ケン化物等の水溶性高分子、リン酸三カルシウム、酸化チタン、炭酸カルシウム、二酸化ケイ素等の無機物などが例示できる。これらの分散安定剤のうち、特にポリビニルアルコール、ポリビニルアルコール部分ケン化物、ヒドロキシプロピルセルロース、リン酸三カルシウムが好ましく用いられる。これらの分散安定剤は、単独で使用してもよいし、二種類以上を併用してもよい。分散安定剤の使用量は、例えば、重合性単量体１００重量部に対して０.１〜６０重量部、好ましくは０．１〜３０重量部、分散剤残渣が少ない方がフィルムの透明性に寄与するという観点から、特に好ましくは０．１〜５重量部である。
【００４７】
油溶性のラジカル開始剤としては、例えばベンゾイルパーオキサイド、ｏ−メトキシベンゾイルパーオキサイド、ｏ−クロロベンゾイルパーオキサイド、ラウロイルパーオキサイド、クメンハイドロパーオキサイド等の有機過酸化物、２，２’−アゾビスイソブチロニトリル、２、２’−アゾビス（２−メチルブチロニトリル）、２，２’−アゾビス（２，４−ジメチルバレロニトリル）、２，２’−アゾビス（４−メトキシ−２，４−ジメチルバレロニトリル）、ジメチル２，２’−アゾビス（２−メチルプロピネ−ト）、１、１’−アゾビス（シクロヘキサン−１−カルボニトリル）、２，２’−アゾビス[Ｎ−（２−プロペニル）−２−メチルプロピオンアミド、１−[（１−シアノ−１−メチルエチル）アゾ]ホルムアミド、２、２’−アゾビス（Ｎ−ブチル−２−メチルプロピオンアミド）、２、２’−アゾビス（Ｎ−シクロへキシル−２−メチルプロピオンアミド）、２、２’−アゾビス（１−イミノ−１−ピロリジノ−２−メチルプロパン）ジヒドロクロリド等のアゾ系化合物等が例示される。これらのラジカル重合開始剤のうち、ベンゾイルパーオキサイド、ラウロイルパーオキサイド、２，２’−アゾビスイソブチロニトリル、２、２’−アゾビス（２−メチルブチロニトリル）等の十時間半減期温度が他と比較して中程度の取り扱い容易なものが好ましく用いられる。これらのラジカル重合開始剤は単独で使用してもよいし、二種類以上を併用してもよい。ラジカル重合開始剤の使用量は、例えば、重合性単量体１００重量部に対して０.１〜５重量部、好ましくは０.１〜２重量部、重合開始剤残渣が少ない方がフィルムの透明性に寄与するという観点から、０．１〜１部がより好ましい。また油溶性ラジカル重合開始剤は、予め重合性単量体に溶解させておくことが好ましい。
【００４８】
更に必要により、重合性単量体の液滴の分散安定化のために、界面活性剤を添加してもよい。使用できる界面活性剤としては、例えばドデシルベンゼンスルホン酸ナトリウム、ジアルキルスルホコハク酸エステルナトリウム、ラウリル硫酸ナトリウム等のアニオン界面活性剤やポリエチレングリコールノニルフェニルエーテルなどのノニオン界面活性剤等が挙げられる。これらの界面活性剤は、単独で使用してもよいし、二種類以上を併用してもよい。界面活性剤の使用量は、例えば、重合性単量体１００重量部に対して０.０５〜２重量部程度である。
【００４９】
必要に応じて、水相重合の禁止剤を、例えば、亜硝酸ナトリウム等を添加しても良い。
【００５０】
懸濁重合によりポリマー粒子を生成させる方法としては、反応開始に先立って、重合性単量体、分散安定剤、油溶性のラジカル重合開始剤およびイオン交換水の混合物を攪拌による剪断力により、モノマー油滴を所望の大きさに調整する方法が好ましい。
【００５１】
この場合、３０μｍ以下の微小なモノマー油滴を形成するためには、ホモミキサー、ホモディスパー、ホモジナイザー、ラインミキサー等の各種の分散手段を使用するのが好ましい。モノマー油滴の大きさは、分散手段の回転速度などによる剪断力の調整により、制御することが可能である。
【００５２】
このようにして調製されたモノマー油滴（重合性モノマー分散液）を、通常ラジカル重合開始剤の１０時間半減期温度まで昇温し、重合反応を行うことにより、ポリマー粒子懸濁液が得られる。例えば、ラジカル開始剤としてラウロイルパーオキサイドを用いる場合には５５℃以上に、２，２'−アゾビスイソブチロニトリルを用いる場合は６５℃以上に昇温して、ラジカル重合を行う。
【００５３】
重合により得られた含フッ素アルキル（メタ）アクリレートポリマー成分は、重合反応液から脱水操作や必要によっては塩析等の各種後処理操作過程を経た後に、粉体（微粒子）として取り出して使用される。
【００５４】
得られる含フッ素アルキル（メタ）アクリレートポリマー成分の微粒子（以下、「フッ素系樹脂微粒子」と称することがある）は、平均粒子径が０．５〜２００μｍであるのが好ましく、１〜１００μｍがより好ましい。
【００５５】
なお、本発明における含フッ素アルキル（メタ）アクリレートポリマー成分の微粒子の平均粒子径は、日機装株式会社製  Ｍｉｃｒｏｔｒａｃ粒度分布測定装置ＭＴ３０００を使用し、ラテックスまたはスラリー状態で光散乱法を用いて測定した値である。
【００５６】
フッ素系樹脂微粒子の形状は、特に限定されないが、球形、回転楕円体などであることが好ましい。
【００５７】
本発明において含フッ素アルキル（メタ）アクリレートポリマー成分は一種または２種以上を組み合わせて使用してもよい。
【００５８】
本発明のフッ素系（メタ）アクリル樹脂（Ａ）には、含フッ素アルキル（メタ）アクリレートポリマー成分が主として含有されることが好ましいが、本発明の効果を損なわない範囲で公知のフッ素系樹脂を含有させてもよい。
【００５９】
本発明のフッ素系（メタ）アクリル樹脂（Ａ）の溶融粘度は、３００〜４０００Ｐａ・ｓｅｃであることが好ましく、３００〜３０００Ｐａ・ｓｅｃがより好ましく、３００〜２０００Ｐａ・ｓｅｃであることがさらに好ましい。フッ素系（メタ）アクリル樹脂（Ａ）の溶融粘度が３００Ｐａ・ｓｅｃ未満では、幅方向に均一に展開しにくい傾向がある。４０００Ｐａ・ｓｅｃ超では、流れ方向に均一に展開し難く、また薄膜化が困難になりアクリル系樹脂（Ｃ）層との界面にムラが発生、密着不良やダイライン等の外観不良が生じやすい傾向にある。
【００６０】
この溶融粘度（Ｐａ・ｓｅｃ）は、ＪＩＳ  Ｋ７１９９に従い、溶融粘度測定装置（東洋精機製作所製、キャピログラフ１Ｄ）を使用して、ダイス温度２２０℃、せん断速度１２２ｓｅｃ-1、キャピラリーダイ径１ｍｍの条件にて測定した値である。
【００６１】
本発明のフッ素系樹脂組成物（Ｂ）は、上述のフッ素系（メタ）アクリル樹脂（Ａ）および、ポリフッ化ビニリデンを含有する。本発明のフッ素系樹脂組成物（Ｂ）は、フッ素系（メタ）アクリル樹脂（Ａ）の上記効果を維持しつつ、より耐加熱分解性・耐日焼け止め剤性や耐溶剤性などの耐薬品性に優れる。
【００６２】
ポリフッ化ビニリデンとしては公知の物が使用できる。その含有量はフィルム物性の観点、例えば透明性の点において、フッ素系（メタ）アクリル樹脂（Ａ）１００重量部に対し、ポリフッ化ビニリデンを０．１〜１５重量部が好ましく、０．１〜１０重量部がより好ましい。
【００６３】
本発明のフッ素系樹脂組成物（Ｂ）は、溶融粘度が、３００〜４０００Ｐａ・ｓｅｃであることが好ましく、３００〜３０００Ｐａ・ｓｅｃがより好ましく、３００〜２０００Ｐａ・ｓｅｃであることがさらに好ましい。フッ素系（メタ）アクリル樹脂（Ａ）の溶融粘度が３００Ｐａ・ｓｅｃ未満では、幅方向に均一に展開しにくい傾向がある。４０００Ｐａ・ｓｅｃ超では、流れ方向に均一に展開し難く、また薄膜化が困難になりアクリル系樹脂（Ｃ）層との界面にムラが発生、密着不良やダイライン等の外観不良が生じやすい傾向にある。
【００６４】
この溶融粘度（Ｐａ・ｓｅｃ）は、ＪＩＳ  Ｋ７１９９に従い、溶融粘度測定装置（東洋精機製作所製、キャピログラフ１Ｄ）を使用して、ダイス温度２２０℃、せん断速度１２２ｓｅｃ-1、キャピラリーダイ径１ｍｍの条件にて測定した値である。
【００６５】
フッ素系樹脂組成物（Ｂ）には、耐候性(特に紫外線防御性能)、コスト、成形性および積層対象物との接着性の点から、後述のアクリル系樹脂（Ｃ）を添加しても良い。また、本発明の効果を損なわない範囲で、公知のフッ素系樹脂を添加してもよい。
【００６６】
フッ素系樹脂組成物（Ｂ）には、意匠性付与のために公知の光拡散剤を添加しても良い。含フッ素アルキル（メタ）アクリレートポリマーの架橋重合体粒子や後述するアクリル系樹脂、特にアクリル酸エステルやメタクリル酸エステルの架橋重合体粒子が分散性の点で良い。
【００６７】
フッ素系樹脂組成物（Ｂ）には、着色の為に無機系顔料または有機系染料を、熱や光に対する安定性を更に向上させるために抗酸化剤、熱安定剤、紫外線吸収剤、紫外線安定剤などを、意匠性を付与する為にアクリル系艶消し剤やマイカ、ガラス等のフィラーを、あるいは、抗菌、脱臭剤、滑剤等の添加剤を添加してもよい。これらは単独または２種以上組み合わせて添加してもよい。
【００６８】
本発明のフッ素系樹脂フィルムは、上記フッ素系（メタ）アクリル樹脂（Ａ）またはフッ素系樹脂組成物（Ｂ）を用いて成形される。本発明のフッ素系樹脂フィルムは、溶融成形等における発泡やダイライン等が抑制されフィルム外観が美麗であり、透明性、表面硬度、耐薬品性、特に人の接触に由来する乳酸、日焼け止め剤等の人が常用する化成品などに対する耐汚染性を奏することが出来るため、例えばインサート、インモールド成形を経る自動車内装部材に適用可能である。
【００６９】
ここで、フッ素系（メタ）アクリル樹脂（Ａ）を用いてフッ素系樹脂フィルムを成形する場合、フッ素樹脂組成物（Ｂ）に添加してもよい添加剤を同様にフッ素系（メタ）アクリル樹脂（Ａ）にも添加してもよい。
【００７０】
フッ素樹脂フィルムは、一般的な方法により製造することが可能であり、押出機の先端に取り付けたＴダイ等からフィルム状に溶融押出して製造する方法が挙げられる。使用する押出機としては、単軸押出機、２軸押出機のどちらを用いても良い。ただし、２軸押出機を使用する場合には、吐出量制御の為に、定量フィーダーを使用して原料樹脂を供給することが好ましく、樹脂圧力制御、製膜精度の点から、押出機とダイスとの間にギアポンプを介して樹脂を押し出すことが好ましい。
【００７１】
本発明のフッ素系樹脂フィルムの厚みは、成形性、透明性の観点から、３０〜３００μｍであることが好ましく、３０〜２００μｍであることがより好ましい。
【００７２】
本発明のフッ素系樹脂積層アクリル系樹脂フィルムは、アクリル系樹脂（Ｃ）を用いたフィルム層の少なくとも片面に、フッ素系（メタ）アクリル樹脂（Ａ）またはフッ素系樹脂組成物（Ｂ）を用いたフィルム層が積層されてなる。本発明のフッ素樹脂積層アクリル系樹脂フィルムは、フッ素系（メタ）アクリル樹脂（Ａ）またはフッ素系樹脂組成物（Ｂ）を用いたフィルム層は、発泡やダイライン等が抑制されることにより外観が美麗となる。また、アクリル系樹脂（Ｃ）の優れた特性を生かしつつ、透明性、表面硬度、耐薬品性、特に人の接触に由来する乳酸成分系や日焼け止め剤を始めとする人が常用する化成品の耐汚染性に優れたバランスを奏することが出来る。
【００７３】
メタクリル系樹脂（Ｃ）としては、公知のメタクリル系樹脂を使用出来る。硬度、成形性の観点から、メタクリル酸メチル５０〜１００重量％、およびその他の単量体０〜５０重量％の単量体を重合してなる重合体を含むことが好ましい。その他の単量体としては、後述（Ｃ−１ｂ）に使用される共重合可能な他のビニル系単量体が同様に好ましく使用できる。
【００７４】
本発明のメタクリル系樹脂（Ｃ）は、耐折り曲げ割れ性、耐折り曲げ白化性に優れる点から、アクリル系弾性体グラフト共重合体（ｃ−１）、または、表面硬度に優れる点からアクリル系弾性体グラフト共重合体（ｃ−１）およびメタクリル系重合体（ｃ−２）を含有する樹脂組成物が好ましい。
【００７５】
メタクリル系樹脂（Ｃ）には、それぞれ重合して得られたアクリル系弾性体グラフト共重合体（ｃ−１）とメタクリル系重合体（ｃ−２）をラテックス状あるいはパウダー、ビーズ、ペレット等の形態で混合して得たものを使用出来る。
【００７６】
メタクリル系樹脂（Ｃ）には、同一の反応機でアクリル系グラフト共重合体（ｃ−１）を製造した後、メタクリル系重合体（ｃ−２）を続けて製造したものも使用出来る。
【００７７】
アクリル系弾性体グラフト共重合体（ｃ−１）としては、アクリル酸エステル系架橋弾性体［アクリル酸エステルを主成分とした架橋弾性体］の存在下に、メタクリル酸エステル５０〜１００重量％および共重合可能な他のビニル系単量体０〜５０重量％からなる単量体混合物（ｃ−１ｂ）を共重合して得られるものが好ましい。
【００７８】
アクリル酸エステル系架橋弾性体には、アクリル酸エステル、必要に応じて共重合可能な他のビニル系単量体、および、共重合可能な１分子あたり２個以上の非共役二重結合を有する多官能性単量体からなる単量体混合物（ｃ−１ａ）を重合させてなるものを好ましく使用できる。単量体および多官能性単量体を全部混合（１段重合）して使用してもよく、また、単量体および多官能性単量体の組成を変化させて２回以上（２段重合以上）に分けて使用してもよい。
【００７９】
アクリル酸エステル系架橋弾性体におけるアクリル酸エステルとしては、重合性やコストの点より、アクリル酸アルキルエステルが好ましく、アルキル基の炭素数１〜１２のものを用いることができる。好ましい単量体の具体例としては、例えば、アクリル酸メチル、アクリル酸エチル、アクリル酸プロピル、アクリル酸ブチル、アクリル酸２−エチルヘキシル、アクリル酸ｎ−オクチル等があげられる。これらは、単独で使用してもよく、２種以上を併用してもよい。
【００８０】
アクリル酸エステル系架橋弾性体におけるアクリル酸エステル量は、単量体混合物（ｃ−１ａ）１００重量％において５０〜９９．９重量％が好ましく、７０〜９９．９重量％がより好ましく、８０〜９９．９重量％が最も好ましい。アクリル酸エステル量が５０重量％未満では、耐衝撃性が低下し、引張破断時の伸びが低下し、フィルム切断時にクラックが発生しやすくなる傾向がある。アクリル酸エステル量が１００重量％では単量体混合物（ｃ−１ｂ）が共重合せず硬質グラフト層が形成されにくくなる傾向がある。
【００８１】
アクリル酸エステル系架橋弾性体における共重合可能な他のビニル系単量体としては、例えば、メタクリル酸メチル、メタクリル酸エチル、メタクリル酸プロピル、メタクリル酸ｎ−ブチル、メタクリル酸イソブチル、メタクリル酸ｔ−ブチル等のメタクリル酸アルキルエステル（アルキル基の炭素数が１〜１２であるものが好ましく、直鎖状でも分岐状でもよい）、塩化ビニル、臭化ビニル等のハロゲン化ビニル、アクリロニトリル、メタクリロニトリル等のシアン化ビニル、蟻酸ビニル、酢酸ビニル、プロピオン酸ビニル等のビニルエステル、スチレン、ビニルトルエン、α−メチルスチレン等の芳香族ビニル誘導体、塩化ビニリデン、弗化ビニリデン等のハロゲン化ビニリデン、アクリル酸、アクリル酸ナトリウム、アクリル酸カルシウム等のアクリル酸およびその塩、アクリル酸β−ヒドロキシエチル、アクリル酸ジメチルアミノエチル、アクリル酸グリシジル、アクリルアミド、Ｎ−メチロ−ルアクリルアミド等のアクリル酸アルキルエステル誘導体、メタクリル酸、メタクリル酸ナトリウム、メタクリル酸カルシウム等のメタクリル酸およびその塩、メタクリルアミド、メタクリル酸β−ヒドロキシエチル、メタクリル酸ジメチルアミノエチル、メタクリル酸グリシジル等のメタクリル酸アルキルエステル誘導体、無水マレイン酸、Ｎ−アルキルマレイミド、フェニルマレイミド等の酸無水物誘導体などが挙げられる。これらは単独で使用してもよいし、２種以上が併用されてもよい。これらのうちでも、耐候性、透明性の点より、メタクリル酸エステルが特に好ましい。
【００８２】
アクリル酸エステル系架橋弾性体における共重合可能な他のビニル系単量体の量は、単量体混合物（ｃ−１ａ）１００重量％において０〜４９．９重量％が好ましく、０〜３０重量％がより好ましく、０〜２０重量％が最も好ましい。他のビニル系単量体の量が４９．９重量％を超えると、耐衝撃性が低下し、引張破断時の伸びが低下し、フィルム切断時にクラックが発生しやすくなる場合がある。
【００８３】
アクリル酸エステル系架橋弾性体における共重合可能な１分子あたり２個以上の非共役二重結合を有する多官能性単量体としては、通常使用されるものでよく、例えば、アリルメタクリレート、アリルアクリレート、トリアリルシアヌレート、トリアリルイソシアヌレート、ジアリルフタレート、ジアリルマレート、ジビニルアジペート、ジビニルベンゼン、エチレングリコールジメタクリレート、ジエチレングリコールメタクリレート、トリエチレングリコールジメタクリレート、トリメチルロールプロパントリメタクリレート、テトロメチロールメタンテトラメタクリレート、ジプロピレングリコールジメタクリレートおよびこれらのアクリレート類などを使用することができる。これらの多官能性単量体は、単独で使用してもよいし、２種以上を併用してもよい。
【００８４】
アクリル酸エステル系架橋弾性体における共重合可能な１分子あたり２個以上の非共役二重結合を有する多官能性単量体の量は、アクリル酸エステル系架橋弾性体の平均粒子径と共に、応力白化、引張破断時の伸びあるいは透明性に大きく影響する。
【００８５】
本発明のアクリル酸エステル系架橋弾性体における多官能性単量体の配合量は、単量体混合物（ｃ−１ａ）１００重量％において０．１〜１０重量％が好ましく、１．０〜４重量％がより好ましい。多官能性単量体の配合量が０．１〜１０重量％であれば、耐折り曲げ割れ性、耐折り曲げ白化性および成形時における樹脂の流動性の観点から好ましい。多官能性単量体の配合量が１０重量％以上では耐折り曲げ性やフィルムの透明性等が低下する場合がある。
【００８６】
アクリル系弾性体グラフト共重合体（ｃ−１）は、アクリル酸エステル系架橋弾性体の存在下に、メタクリル酸エステル５０〜１００重量％および共重合可能な他のビニル系単量体０〜５０重量％からなる単量体混合物（ｃ−１ｂ）を共重合させて得られるものが好ましい。より好ましくは、アクリル酸エステル系架橋弾性体５〜８５重量部の存在下に、メタクリル酸アルキルエステル５０〜１００重量％および共重合可能な他のビニル系単量体０〜５０重量％からなる単量体混合物（ｃ−１ｂ）９５〜１５重量部を少なくとも１段階以上で共重合させることにより得られるものである。ただし、単量体混合物（ｃ−１ａ）および単量体混合物（ｃ−１ｂ）の合計量が１００重量部を満たすものとする。
【００８７】
単量体混合物（ｃ−１ｂ）中のメタクリル酸アルキルエステルの配合量は、硬度、剛性の点で、８０重量％以上が好ましく、８５重量％がより好ましく、９０重量％がさらに好ましい。共重合可能な他のビニル系単量体としては、上記アクリル酸エステル系架橋弾性体に使用したものや、アルキル基の炭素数が１〜１２であるアクリル酸アルキルエステルが使用可能である。具体例としては、アクリル酸メチル、アクリル酸エチル、アクリル酸プロピル、アクリル酸ｎ−ブチル、アクリル酸イソブチル、アクリル酸ｔ−ブチル、アクリル酸−２−エチルヘキシル、アクリル酸ｎ−オクチル等があげられる。これらの単量体は、単独で使用してもよく、２種以上を併用してもよい。
【００８８】
この際、単量体混合物（ｃ−１ｂ）（グラフト共重合組成）においては、アクリル酸エステル系架橋弾性体にグラフト反応せずに、未グラフトの重合体となる成分（フリーポリマー）が生じる。この成分（フリーポリマー）は、メタクリル系重合体（ｃ−２）の一部または全部を構成するものとして使用できる。
【００８９】
アクリル系弾性体グラフト共重合体（ｃ−１）の一部［（ｃ−１ａ）およびグラフトされた（ｃ−１ｂ）］は、メチルエチルケトンに不溶となる。
【００９０】
アクリル酸エステル系架橋弾性体に対するグラフト率は、３０〜２５０％が好ましく、５０〜２３０％がより好ましく、７０〜２２０％がさらに好ましい。グラフト率が３０％未満では耐折曲げ白化性が低下したり、また、透明性が低下したり、引張破断時の伸びが低下してフィルム切断時にクラックが発生しやすくなる傾向がある。２５０％超では、フィルム成形時の溶融粘度が高くなりフィルムの成形性が低下する傾向がある。
【００９１】
アクリル系弾性体グラフト共重合体（ｃ−１）の製造方法は、特に限定されず、公知の乳化重合法、乳化−懸濁重合法、懸濁重合法、塊状重合法、溶液重合法または分散重合法が適用可能であるが、樹脂構造の調整幅が大きいといった観点から乳化重合法が特に好ましい。
【００９２】
アクリル系弾性体グラフト共重合体（ｃ−１）の平均粒子径ｄは、１００ｎｍ超４００ｎｍ以下が好ましく、１００ｎｍ超３５０ｎｍ以下がより好ましく、１００ｎｍ超３００ｎｍ以下がさらに好ましい。アクリル系弾性体グラフト共重合体（ｃ−１）の平均粒子径が１００ｎｍ以下では、フィルムの耐衝撃性および耐折曲げ割れ性が低下する傾向がある。４００ｎｍを超えるとフィルムの透明性が低下する傾向にある。
【００９３】
ここでのアクリル系弾性体グラフト共重合体（ｃ−１）の平均粒子径は、日機装株式会社製  Ｍｉｃｒｏｔｒａｃ粒度分布測定装置ＭＴ３０００を使用し、ラテックス状態で光散乱法を用いて測定した値である。
【００９４】
アクリル系樹脂（Ｃ）中のアクリル酸エステル系架橋弾性体の平均粒子径ｄ（ｎｍ）と、アクリル酸エステル系架橋弾性体に用いられる多官能性単量体の量ｗ（重量％）とは、フィルムの応力白化、引張破断時の伸び、あるいは透明性に大きく影響する為、関係式：０．０２ｄ≦ｗ≦０．０６ｄを満たすものであることが好ましく、０．０２ｄ≦ｗ≦０．０５ｄを満たすものであることがより好ましい。多官能性単量体の量ｗが、上記範囲であれば応力白化が生じ難い、耐衝撃性が低下し難い、引張破断時の伸びが低下し難くフィルム切断時にクラックが生じ難い、透明性が低下し難い、フィルム成形性が良好といった利点を奏する。
【００９５】
アクリル系樹脂（Ｃ）中のアクリル酸エステル系架橋弾性体の平均粒子径ｄは５０〜２００ｎｍが好ましく、５０〜１６０ｎｍがより好ましく、５０〜１２０ｎｍがさらに好ましく、６０〜１２０ｎｍが特に好ましい。アクリル酸エステル系架橋弾性体の平均粒子径ｄが５０ｎｍ以上であれば、耐衝撃性および引張破断時の伸びが低下しにくく、フィルム切断時にクラックが生じにくくなり、２００ｎｍ以下であれば、応力白化が生じにくく、透明性、特に真空成形後の透明性（加熱前後の透明性保持）を確保することができるため、好ましい。
【００９６】
アクリル酸エステル系架橋弾性体の平均粒子径ｄは、得られるフィルムから凍結超薄切片法により試料調整した後、透過型電子顕微鏡（日本電子（株）製 ＪＥＭ１２００ＥＸ）を用いて、加速電圧８０ｋＶにて４００００倍で観察した写真を基に測定した値である。
【００９７】
アクリル系樹脂（Ｃ）のメチルエチルケトン可溶分の還元粘度は重合体０．１ｇをクロロホルム１００ｍｌに溶解し２５℃にて測定する条件下で、０．２〜０．８ｄｌ／ｇが好ましく、０．２〜０．７ｄｌ／ｇがより好ましく、０．２〜０．６ｄｌ／ｇがさらに好ましい。上記範囲であれば、得られるフィルムの引張破断時の伸びが低下し難くフィルムを切断する際にクラックが発生し難い。またフィルムの成形性が良好といった利点を有する。
【００９８】
ここでのメチルエチルケトン可溶分の還元粘度は、アクリル系樹脂（Ｃ）をメチルエチルケトンに溶解させた後、ＩＳＯ１６２８−１に基づき、標準粘度管を使用し、２５℃の恒温室にて溶液、溶媒の流下時間を測定し、これらの値と溶液濃度を用いて算出した値である。
【００９９】
アクリル系弾性体グラフト共重合体（ｃ−１）は、一般式（１）で示される紫外線吸収剤を共重合してなるものが、紫外線遮蔽性能、紫外線遮蔽性能保持率、成形加工時にブリードし難い点から、さらに好ましい。
【０１００】
【化２】
2011168681.tif 000003
【０１０１】
(式中、ＸはＨまたはハロゲン、Ｒ1はＨ、メチルまたは炭素数４〜６のｔ−アルキル基、Ｒ2は直鎖または枝分かれ鎖状の炭素数２〜１０のアルキレン基、Ｒ3はＨまたはメチルである。)
【０１０２】
一般式（１）で示す紫外線吸収剤としては、例えば、２−（２’−ヒドロキシ−５’−メタクリロイルオキシエチルフェニル)−２Ｈ−ベンゾトリアゾ-ル類であり、２−（２’−ヒドロキシ−５’−アクリロイルオキシエチルフェニル)−２Ｈ−ベンゾトリアゾ-ル、２−（２’−ヒドロキシ−５’−メタクリロイルオキシエチルフェニル)−２Ｈ−ベンゾトリアゾ-ル、２−（２’−ヒドロキシ−５’−メタクリロイルオキシエチルフェニル)−５−クロロ−２Ｈ−ベンゾトリアゾ-ル、２−（２’−ヒドロキシ−５’−メタクリロイルオキシプロピルフェニル)−２Ｈ−ベンゾトリアゾ-ル、２−（２’−ヒドロキシ−５’−メタクリロイルオキシエチル−３’−ｔ−ブチルフェニル)１２Ｈ−ベンゾトリアゾ-ル等が挙げられる。これらのうちでは、コストおよび取り扱い性から、２−（２’−ヒドロキシ−５’−メタクリロイルオキシエチルフェニル)−２Ｈ−ベンゾトリアゾ-ルが好ましい。
【０１０３】
一般式（１）で示す紫外線吸収剤の共重合比率は、アクリル系弾性体グラフト共重合体（ｃ−１）１００重量部に対して、０．０１〜３０重量部が好ましく、０.０１〜２５重量部がより好ましく、０．０１〜２０重量部がさらに好ましく、０．０５〜２０重量部が特に好ましい。一般式（１）で示す紫外線吸収剤の共重合比率が０．０１重量部未満では、得られるフィルムの耐候性を上げる効果が生じ難い傾向にあり、３０重量部を超えると、フィルムの耐衝撃性および耐折曲げ割れ性を上げる効果が生じ難い傾向にある。
【０１０４】
一般式（１）で示す紫外線吸収剤の共重合は、アクリル系弾性体グラフト共重合体（ｃ−１）のいずれの層において共重合されていても構わないが、アクリル酸エステル系架橋弾性体およびメタクリル酸エステル系共重合体（ｃ−１ｂ）に共重合されていることが好ましく、紫外線吸収剤はアクリル系弾性体グラフト共重合体（ｃ−１）全体に均一に共重合されることがより好ましい。
【０１０５】
一般式（１）で示す紫外線吸収剤の共重合方法も特に限定されず、アクリル系弾性体グラフト共重合体（ｃ−１）の製造中に共重合することが好ましい。
【０１０６】
アクリル酸エステル系架橋弾性体の重合における開始剤としては、公知の有機系過酸化物、無機系過酸化物、アゾ化合物などの開始剤を使用することができる。具体的には、ｔ−ブチルハイドロパ−オキサイド、１，１，３，３−テトラメチルブチルハイドロパ−オキサイド、スクシン酸パ−オキサイド、パ−オキシマレイン酸ｔ−ブチルエステル、クメンハイドロパーオキサイド、ベンゾイルパーオキサイド、ホルムアルデヒドスルホキシ酸ソーダ、還元糖、アスコルビン酸等の有機系過酸化物や、過硫酸カリウム、過硫酸ナトリウム、２価の鉄塩等の無機系過酸化物、さらにアゾビスイソブチロニトリル等のアゾ化合物も使用される。これらは単独で用いてもよく、２種以上併用してもよい。これらの開始剤は、亜硫酸ナトリウム、チオ硫酸ナトリウム、ナトリウムホルムアルデヒドスルフォキシレート、アスコルビン酸、ヒドロキシアセトン酸、硫酸第一鉄、硫酸第一鉄とエチレンジアミン四酢酸２ナトリウムの錯体などの還元剤と組み合わせた通常のレドックス型開始剤として使用してもよい。
【０１０７】
これらの中でも、重合安定性、粒子径制御の点から、２価の鉄塩等の無機系還元剤および／またはホルムアルデヒドスルホキシル酸ソーダ、還元糖、アスコルビン酸等の有機系還元剤と組み合わせたレドックス系開始剤を使用するのが好ましい。
【０１０８】
有機系過酸化物は、重合系にそのまま添加する方法、単量体に混合して添加する方法、乳化剤水溶液に分散させて添加する方法など、公知の添加法で添加することができる。透明性の点から、単量体に混合して添加する方法あるいは乳化剤水溶液に分散させて添加する方法が好ましい。
【０１０９】
乳化重合に使用される界面活性剤にも特に限定はなく、通常の乳化重合用の界面活性剤であれば使用することができる。例えば、アルキルスルフォン酸ナトリウム、アルキルベンゼンスルフォン酸ナトリウム、ジオクチルスルフォコハク酸ナトリウム、ラウリル硫酸ナトリウム、脂肪酸ナトリウム等の陰イオン性界面活性剤や、アルキルフェノール類、脂肪族アルコール類とプロピレンオキサイド、エチレンオキサイドとの反応生成物等の非イオン性界面活性剤等が挙げられる。これらの界面活性剤は単独で用いてもよく、２種以上併用してもよい。更に要すれば、アルキルアミン塩等の陽イオン性界面活性剤を使用してもよい。
【０１１０】
得られたアクリル系弾性体グラフト共重合体（ｃ−１）ラテックスは、通常の凝固、洗浄および乾燥の操作により、または、スプレ−乾燥、凍結乾燥などによる処理により、樹脂組成物が分離、回収される。
【０１１１】
メタクリル系重合体（ｃ−２）は、メタクリル酸エステル系重合体、またはメタクリル酸エステルと共重合可能な他のビニル系単量体との共重合体を使用出来る。好ましくは、メタクリル酸エステルを８０〜１００重量％および共重合可能な他のビニル系単量体０〜２０重量％からなる単量体混合物を共重合してなるものを使用出来る。
【０１１２】
得られるフィルムの硬度、剛性の観点から、メタクリル酸エステルの配合量は８５重量％以上がより好ましく、９０重量％以上がさらに好ましい。
【０１１３】
上記メタクリル酸エステルとしては、メタクリル酸アルキルエステルが好ましく、容易に入手できる点で、メタクリル酸メチルがより好ましい。
【０１１４】
メタクリル系重合体（ｃ−２）における共重合可能な他のビニル系単量体としては、前記アクリル系弾性体グラフト共重合体（ｃ−１）に使用したものがあげられる。これらの単量体は、単独で用いてもよく、２種以上を併用してもよい。
【０１１５】
メタクリル系重合体（ｃ−２）を、アクリル系弾性体グラフト共重合体（ｃ−１）と別個に重合することも可能である。その場合も重合方法は特に限定されず、公知の乳化重合法、乳化−懸濁重合法、懸濁重合法、塊状重合法または溶液重合法が適用可能である。
【０１１６】
メタクリル系重合体（ｃ−２）の平均粒子径は、１００〜５００μｍが好ましく、１００〜３００μｍがより好ましい。メタクリル系重合体（ｃ−２）の平均粒子径が１００μｍ未満では、耐衝撃性、耐折曲げ割れ性、耐薬品性が低下する傾向があり、５００μｍ超では、透明性が低下する傾向がある。
【０１１７】
メタクリル系重合体（ｃ−２）の平均粒子径は、日機装株式会社製 Ｍｉｃｒｏｔｒａｃ粒度分布測定装置ＭＴ３０００を使用し、ラテックス状態で光散乱法を用いて測定した値である。
【０１１８】
メタクリル系重合体（ｃ−２）の重合における開始剤としては、上述したアクリル酸エステル系架橋弾性体（ｃ−１ａ）の重合における開始剤と同様の、公知の有機系過酸化物、無機系過酸化物、アゾ化合物などの開始剤を使用することができる。これらは単独で用いてもよく、２種以上を併用してもよい。
【０１１９】
有機系過酸化物は、重合系にそのまま添加する方法、単量体に混合して添加する方法、乳化剤水溶液に分散させて添加する方法など、公知の添加法で添加することができるが、透明性の点から、単量体に混合して添加する方法が好ましい。
【０１２０】
懸濁重合に使用される分散剤としては、一般的に懸濁重合に用いられる分散剤、例えば、ポリビニルアルコール、ポリビニルピロリドン、ポリアクリルアミド等の高分子分散剤、リン酸カルシウム、ハイドロキシアパタイト、ピロリン酸マグネシウム等の難水溶性無機塩があげられる。難水溶性無機塩を用いる場合には、α−オレフィンスルフォン酸ソーダ、ドデシルベンゼンスルホン酸ソーダ等のアニオン性界面活性剤を併用すると、分散安定性が増すので効果的である。また、これらの分散剤は得られる樹脂粒子の粒子径を調整するために、重合中に１回以上追加することもある。
【０１２１】
アクリル系樹脂（Ｃ）中のアクリル酸系エステル架橋弾性体の含有量は、５〜１００重量％が好ましく、５〜４５重量％がより好ましく、１０〜３０重量％がさらに好ましい。ただし、アクリル系弾性体グラフト共重合体（ｃ−１）およびメタクリル系重合体（ｃ−２）の合計量が１００重量％であるものとする。アクリル系弾性体グラフト共重合体（Ｃ−１）の含有量が５重量％以上であれば、得られるフィルムの引張破断時の伸びが低下し難く、フィルムを切断する際にクラックが発生し難く、また応力白化が発生し難くなる傾向がある。５〜４５重量％では、さらに得られるフィルムの硬度、剛性が良好となる傾向がある。
【０１２２】
本発明のフッ素系樹脂積層アクリル系樹脂フィルムの製造方法としては、一般的な方法により製造することが可能であり、ドライラミネート法、ウェットラミネート法、ホットメルトラミネート法、加熱プレスラミネート法、Tダイ等でフィルム状に溶融押出しながらラミネートする押出ラミネート法、ダイ内またはマルチスロット法のようなダイ外で溶融接着する共押出法が挙げられる。アクリル系樹脂（Ｃ）のフィルム層と、フッ素系（メタ）アクリル樹脂（Ａ）またはフッ素系樹脂組成物（Ｂ）のフィルム層との接着性確保、多層フィルム製造時のフィルムの熱履歴制御の容易さの点から、共押出法が最も好ましい。
【０１２３】
共押出法としてはＴダイ内にて接着される方法が好ましく、この場合に使用される好ましい製造設備としては、Ｔダイは通常の単層マニホールドダイを使用し、その流入部に併合流層を形成する部分（フィードブロック）を設けるフィードブロック式積層設備、樹脂がＴダイス内の各々の層毎にマニホールドを経て合流点に至りリップ部より吐出されるマルチマニホールド式積層設備、層形成のプロセスはマルチマニホールドダイに類似しており、ダイ全般に渡ってマニホールドを内臓したプレートを設け、ダイボディにはプレートを内臓する凹みが設けられており、その中に単位プレートを積層したプレートパックを挿入したスタックプレート式積層設備、等が挙げられる。
【０１２４】
共押出法に使用される押出機としては、単軸押出機、２軸押出機のどちらを用いても良い。ただし、２軸押出機を使用する場合には、吐出量制御の為に、定量フィーダーを使用して原料樹脂を供給することが好ましく、樹脂圧力制御、製膜精度の点から、押出機とダイスとの間にギアポンプを介して樹脂を押し出すことが好ましい。
【０１２５】
共押出法は、積層フィルムを成形する際に、押出機のシリンダーおよび押出機先端に設置されたダイス部の温度調節を、１５０〜２７０℃で行うことが好ましい。設定温度を１５０℃未満とすると、樹脂が未溶融となり、均一に混練され難いため、成形性が低下する傾向にあり、２７０℃より高いと、押出機内でのせん断発熱もあるため、樹脂温度が必要以上に上昇し、樹脂の分解が促進され、成形品の品質が低下する傾向にある。
【０１２６】
必要に応じて、フィルムを成形する際、フィルム両面をロールまたは金属ベルトに同時に接触させることにより、特にガラス転移温度以上の温度に加熱したロールまたは金属ベルトに同時に接触させることにより、表面性のより優れたフィルムを得ることも可能であり、目的に応じて、二軸延伸などによるフィルムの改質も可能である。
【０１２７】
本発明のフッ素系樹脂積層アクリル系樹脂フィルムは、全体の厚みが、３０〜３００μｍであることが好ましく、３０〜２００μｍであることがより好ましい。フッ素系樹脂積層アクリル系樹脂フィルム全体の厚みが３０μｍ未満では、フィルムの成形加工性が低下すると共に、フィルム巻取り時にシワが入り易くなる傾向があり、３００μｍを超えると、フィルムの透明性が低下し、さらに２次加工性が低下する傾向にある。
【０１２８】
本発明のフッ素系樹脂積層アクリル系樹脂フィルムにおける、フッ素系樹脂フィルム層の厚みは、１〜３０μｍであることが好ましく、５〜３０μｍであることがより好ましく、５〜２０μｍがさらに好ましい。フッ素系樹脂フィルム層の厚みが１μｍ未満では、十分な耐候性、耐薬品性、耐汚染性が得られず成形性も低下する傾向にあり、３０μｍを超えると、コスト的に不利になると同時にフィルムの透明性が低下、および成形性が低下してダイライン等の外観不良が生じやすくなる傾向にある。
【０１２９】
本発明においては、本発明の効果を損なわない範囲で、積層化のためにフッ素系樹脂フィルム層とアクリル系樹脂（Ｃ）のフィルム層との間に適した接着剤、あるいは接着性樹脂を用いた接着層を設けてもよい。
【０１３０】
接着剤、接着性樹脂としては公知のものが使用可能であり、（メタ）アクリル酸アルキルエステル系樹脂、またはこれらの共重合体、スチレン−ブタジエン共重合体、ポリイソプレンゴム、ポリイソブチレンゴム等のゴム類や、ポリビニルエーテル系、シリコーン系、マレイミド系、シアノアクリレート系樹脂、塩化ビニリデンやフッ化ビニリデン等のハロゲン化ビニリデン樹脂やこれらと含フッ素アルキル（メタ）アクリレートポリマー成分を含むフッ素系（メタ）アクリル樹脂、（メタ）アクリル酸アルキルエステル系樹脂との混合物などが挙げられる。耐候性、透明性の観点から、（メタ）アクリル酸アルキルエステル単量体を主成分とする共重合体である（メタ）アクリル酸アルキルエステル系樹脂が好ましい。これらは単独で使用しても良く、架橋剤、粘着付与剤を配合して、粘着剤組成物として用いても良い。
【０１３１】
（メタ）アクリル酸アルキルエステル系樹脂は、アクリル酸またはメタクリル酸のアルキルエステルであって、特に限定されるものではないが、例えば、アクリル酸メチル、アクリル酸エチル、アクリル酸イソプロピル、アクリル酸ｎ−ブチル、アクリル酸イソブチル、（メタ）アクリル酸ペンチル、（メタ）アクリル酸２−エチルヘキシル、（メタ）アクリル酸イソオクチル、（メタ）アクリル酸イソノニル、（メタ）アクリル酸デシル、（メタ）アクリル酸ラウリル等が挙げられる。
【０１３２】
接着層を設ける方法は、上記フッ素系樹脂積層アクリル系樹脂フィルムの成形方法と同様の方法を用いることが出来る。
【０１３３】
本発明のフッ素系樹脂積層アクリル系樹脂フィルムは、自動車内装部材に使用した際の外観の観点から、曇価（ヘイズ）が２．０以下であることが好ましく、１．５以下がより好ましい。
【０１３４】
ここでの曇価（ヘイズ）は、ＪＩＳ  Ｋ６７１４に準拠し、温度２３℃±２℃、湿度５０％±５％の条件下における、厚み  ７５μmでの測定値である。
【０１３５】
本発明のフッ素系樹脂フィルム、およびフッ素系樹脂積層アクリル系樹脂フィルムの用途としては、車輌用途、建材用途が好ましい用途として挙げられる。具体例としては、インストルメントパネル、コンソールボックス、メーターカバー、ドアロックペゼル、ステアリングホイール、パワーウィンドウスイッチベース、センタークラスター、ダッシュボード等の自動車内装用途、ウェザーストリップ、バンパー、バンパーガード、サイドマッドガード、ボディーパネル、スポイラー、フロンリル、ストラットマウント、ホイールキャップ、センターピラー、ドアミラー、センターオーナメント、サイドモール、ドアモール、ウインドモール等、窓、ヘッドランプカバー、テールランプカバー、風防部品等の自動車外装用途、ＡＶ機器や家具製品のフロントパネル、ボタン、エンブレム、表面化粧材等の用途、携帯電話等のハウジング、表示窓、ボタン等の用途、さらには家具用外装材用途、壁面、天井、床等の建築用内装材用途、サイディング等の外壁、塀、屋根、門扉、破風板等の建築用外装材用途、窓枠、扉、手すり敷居、鴨居等の家具類の表面化粧材用途、各種ディスプレイ、レンズ、ミラー、ゴーグル、窓ガラス等の光学部材用途、あるいは電車、航空機、船舶等の自動車以外の各種乗り物の内外装用途等に利用することが可能である。
【０１３６】
前記用途の中でも特に車輌内外装部材に積層する場合は、積層後の部材表面がフッ素系樹脂フィルム層、部材との接着層がアクリル系樹脂（Ｃ）フィルム層であることが好ましく、積層方法としては特に制限されるものではないが、特公昭６３−６３３９号、特公平４−９６４７号、特開平７−９４８４号、特開平８−３２３９３４号、特開平１０−２７９７６６号等公報に記載の方法と同様な、フィルムインモールド成形法またはフィルムインサート成形法により製造することが好ましい。すなわち、真空成形等により予め形状を付与した、または、付与しなかったフィルムを、射出成形金型間に挿入し、フィルムを挟んだ状態で金型を閉じ型締めし、基材樹脂の射出成形を行うことにより、射出された基材樹脂成形体の表面にフィルムを溶融一体化させることが好ましい。その際、樹脂温度、射出圧力等の射出条件は、基材樹脂の種類等を勘案して適宜設定される。
【実施例】
【０１３７】
次に、本発明を実施例に基づき、さらに詳細に説明するが、本発明はこれらの実施例のみに限定されるものではない。
【０１３８】
下記製造例、実施例及び比較例中の「部」及び「％」は、それぞれ「重量部」及び「重量％」を表す。
【０１３９】
なお、以下の実施例および比較例で測定した物性の各測定方法は、次のとおりである。
【０１４０】
（アクリル酸エステル系架橋弾性体粒子の粒径測定方法）
得られたフィルムを、透過型電子顕微鏡（日本電子製ＪＥＭ−１２００ＥＸ）にて、加速電圧８０ｋＶ、ＲｕＯ４染色超薄切片法で撮影し、得られた写真からアクリル酸エステル系架橋弾性体粒子画像を無作為に１００個選択し、それらの粒子径の平均値を求めた。
【０１４１】
（フッ素系（メタ）アクリル樹脂（Ａ）およびアクリル系弾性体グラフト共重合体（ｃ−１）の粒径測定方法）
日機装株式会社製  Ｍｉｃｒｏｔｒａｃ粒度分布測定装置ＭＴ３０００を使用し、ラテックス状態で光散乱法を用いて測定した。懸濁重合にて樹脂を作成した場合はスラリー状態にて、日機装株式会社製  Ｍｉｃｒｏｔｒａｃ粒度分布計９２１０ＳＲＡ／９２２０ＦＲＡを用いて測定した。
【０１４２】
（透明性の評価）
得られたフィルムの透明性は、ＪＩＳ  Ｋ６７１４に準じて、温度２３℃±２℃、湿度５０％±５％の条件下にて、曇価(ヘイズ)を測定した。
【０１４３】
（耐薬品性の評価）
＜耐キシレン性＞
得られたフィルム上にキシレンを一滴（０．０２ｇ）垂らし、フィルムの変化を目視で評価した。
○：変化が全く認められない。
△：微小な滴下跡が認められる。
×：表面の劣化が酷く、滴下跡がはっきり認められる。
【０１４４】
（耐汚染性の評価）
＜耐日焼け止め剤性［耐コパトーン（登録商標）性］（試験法１）＞
得られたフィルム上に日焼け止め剤（コパトーン  ウォーター・ベイビーズ・ローションＳＰＦ５０）を少量塗布し、その上にガーゼを押し当て、５００ｇの加重をかける。そのまま室温で１時間放置した後、オーブンで５４℃、６４℃、７４℃で１時間加熱した後、付着した日焼け止め剤をガーゼでふき取り、フィルムを水洗し、目視で塗布部の変化を観測した。
○：変化が認められない。
△：微小な塗布跡が認められる。
×：表面の劣化が酷く、塗布跡がはっきり認められる。
【０１４５】
＜耐日焼け止め剤性［耐コパトーン（登録商標）性］（試験法２）＞
得られたフィルム上に日焼け止め剤（コパトーン  ウォーター・ベイビーズ・ローションＳＰＦ５０）を一滴（０．００５ｇ）滴下し、２×３ｃｍの範囲に刷毛を用いて延ばし、７０℃、８０℃、９０℃で２４時間放置した後、付着した日焼け止め剤をガーゼでふき取り、フィルムを水洗、目視で塗布部の変化を観測した。
○：変化が認められない。
△：微小な塗布跡が認められる。
×：表面の劣化が酷く、塗布跡がはっきり認められる。
【０１４６】
＜耐乳酸性の評価＞
得られたフィルム上に１０％乳酸水溶液を一滴垂らし、８０℃の温度条件化で２４時間放置後、フィルムを水洗し、フィルムの変化を目視で評価した。
○：変化が全く認められない。
△：微小なピンホール状の溶解跡が認められる。
×：表面の劣化が酷く、溶解跡がはっきり認められる。
【０１４７】
（耐折り曲げ割れ性の評価)
得られたフィルムを１回１８０度折り曲げて、折り曲げ部の変化を目視で評価した。
○：割れが認められない。
△：僅かに割れが発生する。
×：フィルムが割れ、完全に破断する。
【０１４８】
（耐折り曲げ白化性の評価）
得られたフィルムを１回１８０度折り曲げて、折り曲げ部の変化を目視で評価した。
○：白化が認められない。
△：光を透過した時に僅かに白化が認められる。
×：白化が認められる。
【０１４９】
（表面硬度の評価）
得られたフィルムの表面硬度は、ＪＩＳ  Ｋ５６００−５−４に従い、鉛筆硬度を測定して評価した。
【０１５０】
（成形性の評価）
＜フィルム連続成形性の評価：（評価法１）＞
フィルム成形を２時間連続して行い、その運転状況を観察し、以下の基準により評価を行った。
○：フィルムの厚みが均一で、フィルムが破断せずに成形できる。
×：フィルムの厚みが不均一、またはフィルム破断が発生する。
【０１５１】
＜積層フィルム成形性の評価：（評価法２）＞
積層フィルム成形を行い、その外観性を観察し、以下の基準により評価を行った。
○：表面層樹脂の展開性が均一であり、メルトフラクチャーによる界面ムラがない。
×：表面層樹脂の展開性が不均一であり、メルトフラクチャーによる界面ムラが発生する。
【０１５２】
（フィルムの耐熱性評価）
＜耐熱老化性の評価＞
得られたフィルムを、８０℃の恒温槽にて１６８時間放置し、フィルムの状態を目視で評価、および透明性についてＪＩＳ  Ｋ６７１４に準じて、温度２３℃±２℃、湿度５０％±５％の条件下にて、曇価(ヘイズ)を測定した。
○：変化が全く認められない。
△：熱によるフィルムの変形が僅かに認められる。
×：フィルムが白化、または熱により表面荒れや変形が発生する。
【０１５３】
＜溶融粘度低下率＞
得られたフッ素系（メタ）アクリル樹脂（Ａ）またはフッ素系樹脂組成物（Ｂ）をＪＩＳ  Ｋ７１９９に準拠した条件下（ダイス温度２３０℃、剪断速度２４ｓｅｃ-1、キャピラリーダイ径１ｍｍ、滞留時間１時間）で測定した溶融粘度値が、対応する同じダイス温度、剪断速度、滞留時間１０分の条件下で測定した溶融粘度と比した際の低下率（％）を下記式（１）から算出した。
溶融粘度低下率＝
滞留時間（滞留時間１０分時の溶融粘度−滞留時間１時間時の溶融粘度）／（滞留時間１０分時の溶融粘度）    ×  １００  （％）                  式（１）
【０１５４】
（表層フッ素樹脂の耐熱性評価）
＜溶融押出成形時の外観評価＞
得られた、フッ素系（メタ）アクリル系樹脂（Ａ）、フッ素系樹脂組成物（Ｂ）またはアクリル系樹脂（Ｃ）の各ペレットについて、Ｔダイ付４０ｍｍφ単軸押出機を用いて、シリンダ設定温度１８０〜２４０℃にて吐出量１０ｋｇ／ｈｒにて溶融混練し、ダイス温度２４０℃にて、厚み１２５μｍの単層樹脂フィルムまたは積層樹脂フィルムを得る際に、ダイスリップでの樹脂の発泡、および発泡や分解物によるリップ付着物由来のフィルムダイラインを目視にて評価した。
○：発泡やリップ付着物によるフィルムのダイラインが殆ど認められない。
△：発泡やフィルムダイラインが多少認められる。
×：発泡やフィルムダイラインが発生しフィルム外観が不良。
【０１５５】
（製造例１）
＜含フッ素アルキル（メタ）アクリレートポリマー（ａ−１）＞
分散容器に、脱イオン水３００部、ポリビニルアルコール２部を入れた。これとは別に、２，２，２−トリフルオロエチルメタクリレート９４部、メチルアクリレート６部およびラウリルパーオキサイド１部からなる単量体溶液を調製し、上記の分散容器に加えた。得られた混合液に対してホモミキサーを用いて分散処理を行い、液滴径を１００ｎｍに調整した分散液を得た。
【０１５６】
この分散液を撹拌機、温度計、環流冷却器及び窒素導入口を備えた８Ｌ重合反応機に注入し、窒素気流下７０℃で撹拌しながら、液温８０〜９０℃にて３時間の重合反応を行った。
【０１５７】
得られたポリマー粒子の分散液を濾過、洗浄、乾燥することにより、含フッ素アルキル（メタ）アクリレートポリマー（ａ−１）として、ポリ（２，２，２−トリフルオロエチルメタクリレート）の球状有機微粒子粉体（平均粒子径１００μｍ）を得た。
【０１５８】
＜フッ素系（メタ）アクリル樹脂（Ａ−１）＞
得られた含フッ素アルキル（メタ）アクリレートポリマー（ａ−１）１００部を使用し、シリンダ温度を２００℃に温度調整した４０ｍｍφ単軸押出機（大阪精機工作（株）製）を使用し、スクリュー回転数７５ｒｐｍ、吐出量１０ｋｇ／時間にて溶融混練を行い、ストランド状に引き取り、水槽にて冷却後、ペレタイザーを用いて切断して、フッ素系（メタ）アクリル樹脂の樹脂ペレット（Ａ−１）を製造した。
【０１５９】
得られたフッ素系（メタ）アクリル樹脂（Ａ−１）の溶融粘度低下率は１１％であった。
【０１６０】
（製造例２）フッ素系（メタ）アクリル樹脂（Ａ−２）
製造例１において、メチルアクリレート６部の代わりにブチルアクリレート６部を使用するようにした以外は、製造例１と同様の操作にて含フッ素アルキル（メタ）アクリレートポリマー（ａ−２）を得て、フッ素系（メタ）アクリル樹脂の樹脂ペレット（Ａ−２）を製造した。
【０１６１】
得られたフッ素系（メタ）アクリル樹脂（Ａ−２）の溶融粘度低下率は１０％であった。
【０１６２】
（製造例３）フッ素系（メタ）アクリル樹脂（Ａ−３）
製造例１において、メチルアクリレート６部の代わりに２―エチルへキシルアクリレート６部を使用するようにした以外は、製造例１と同様の操作にて含フッ素アルキル（メタ）アクリレートポリマー（ａ−３）を得て、フッ素系（メタ）アクリル樹脂の樹脂ペレット（Ａ−３）を製造した。
【０１６３】
得られたフッ素系（メタ）アクリル樹脂（Ａ−３）の溶融粘度低下率は１０％であった。
【０１６４】
（製造例４）フッ素系（メタ）アクリル樹脂（Ａ−４）
製造例１においてメチルアクリレート６部の代わりに、アクリル酸ラウリル６部を使用するようにした以外は、製造例１と同様の操作にて含フッ素アルキル（メタ）アクリレートポリマー（ａ−４）を得て、フッ素系（メタ）アクリル樹脂の樹脂ペレット（Ａ−４）を製造した。
【０１６５】
得られたフッ素系（メタ）アクリル樹脂（Ａ−４）の溶融粘度低下率は１３％であった。
【０１６６】
（製造例５）フッ素系（メタ）アクリル樹脂（Ａ−５）
製造例１において２，２，２−トリフルオロエチルメタクリレート９４部およびメチルアクリレート６部の代わりに、２、２、２−トリフルオロエチルメタクリレート７５部、アクリル酸ブチル２５部を使用するようにした以外は、製造例１と同様の操作にて含フッ素アルキル（メタ）アクリレートポリマー（ａ−５）を得て、フッ素系（メタ）アクリル樹脂の樹脂ペレット（Ａ−５）を製造した。
【０１６７】
得られたフッ素系（メタ）アクリル樹脂（Ａ−５）の溶融粘度低下率は１０％であった。
【０１６８】
（比較製造例１）フッ素系（メタ）アクリル樹脂（Ａ−６）
製造例１において、２，２，２−トリフルオロエチルメタクリレート９４部およびメチルアクリレート６部の代わりに、２，２，２−トリフルオロエチルメタクリレートのみを１００部を使用するようにした以外は、製造例１と同様の操作にて含フッ素アルキル（メタ）アクリレートポリマー（ａ−６）を得て、フッ素系（メタ）アクリル樹脂の樹脂ペレット（Ａ−６）を製造した。
【０１６９】
得られたフッ素系（メタ）アクリル樹脂（Ａ−６）の溶融粘度低下率は４０％であった。
【０１７０】
（比較製造例２）フッ素系（メタ）アクリル樹脂（Ａ−７）
製造例１において２，２，２−トリフルオロエチルメタクリレート９４部およびメチルアクリレート６部の代わりに、２、２、２−トリフルオロエチルメタクリレート９５部、メチルメタクリレート５部を使用するようにした以外は、製造例１と同様の操作にて含フッ素アルキル（メタ）アクリレートポリマー（ａ−７）を得て、フッ素系（メタ）アクリル樹脂の樹脂ペレット（Ａ−７）を製造した。
【０１７１】
得られたフッ素系（メタ）アクリル樹脂（Ａ−７）の溶融粘度低下率は４１％であった。
【０１７２】
（製造例６）アクリル系樹脂（Ｃ−１）
＜アクリル系弾性体グラフト共重合体（ｃ１−１）＞
攪拌機付き８Ｌ重合装置に、以下の物質を仕込んだ。
脱イオン水                                      ２００部
ジオクチルスルフォコハク酸ナトリウム            ０．２５部
ソディウムホルムアルデヒドスルフォキシレ−ト    ０．１５部
エチレンジアミン四酢酸−２−ナトリウム          ０．００１部
硫酸第一鉄                                      ０．０００２５部
【０１７３】
重合機内を窒素ガスで充分に置換し実質的に酸素のない状態とした後、内温を６０℃にし、下記単量体混合物（ｃ１−１ａ）３０部および２−（２’−ヒドロキシ−５’−メタクリロイルオキシエチルフェニル）−２−Ｈ−ベンゾトリアゾール（大塚化学（株）製、ＲＵＶＡ−９３）０．５部からなる混合物を１０重量部／時間の割合で連続的に添加し、添加終了後、さらに０．５時間重合を継続し、アクリル酸エステル系架橋弾性体粒子（平均粒子径ｄ＝６０ｎｍ）を得た。重合転化率は９９．５％であった。
単量体混合物（ｃ１−１ａ）：
・ビニル系単量体混合物（アクリル酸ブチル（ＢＡ）９０％およびメタクリル酸メチル（ＭＭＡ）１０％）                            １００部
・アリルメタクリレート（ＡｌＭＡ）                    １部
・クメンハイドロパーオキサイド（ＣＨＰ）          ０．２部
【０１７４】
その後、ジオクチルスルフォコハク酸ナトリウム０．０５重量部を仕込んだ後、内温を６０℃にし、ビニル系単量体混合物（ＢＡ１０％およびＭＭＡ９０％）１００部、ターシャリードデシルメルカプタン（ｔ−ＤＭ）０．５部およびＣＨＰ０．５部からなる単量体混合物（ｃ１−１ｂ）７０部を１０部／時間の割合で連続的に添加し、さらに１時間重合を継続し、アクリル系弾性体グラフト共重合体（ｃ１−１）（平均粒子径＝１８０μｍ）を得た。重合転化率は９８．２％であった。得られたラテックスを塩化カルシウムで塩析、凝固し、水洗、乾燥して樹脂粉末（ｃ１−１）を得た。
【０１７５】
＜メタクリル系重合体（ｃ１−２）＞
メタクリル系重合体（ｃ１−２）として、メタクリル酸メチル／アクリル酸メチル共重合体（住友化学（株）製、スミペックスＬＧ、ビーズ状物）を使用した。
【０１７６】
＜アクリル系樹脂（Ｃ−１）＞
上記の如く得られたアクリル系弾性体グラフト共重合体（ｃ１−１）７０部およびメタクリル系重合体（ｃ１−２）３０部を、ヘンシェルミキサーを用いて混合した後、シリンダ温度を２００℃〜２６０℃に温度調整した４０ｍｍφ単軸押出機（大阪精機工作（株）製）を使用し、スクリュー回転数９０ｒｐｍ、吐出量１５ｋｇ／時間にて溶融混練を行い、ストランド状に引き取り、水槽にて冷却後、ペレタイザーを用いて切断して、アクリル系樹脂の樹脂ペレット（Ｃ−１）を製造した。
【０１７７】
（製造例７）アクリル系樹脂（Ｃ−２）
＜アクリル系弾性体グラフト共重合体（ｃ２−１）＞
攪拌機、温度計、窒素ガス導入管、モノマー供給管、還流冷却器を備えた８リットル重合機に以下の物質を仕込んだ。
水（イオン交換水）                                  ２００部
ナトリウムホルムアルデヒドスルホキシレート        ０．１５部
硫酸第一鉄・２水塩                            ０．００１５部
エチレンジアミン四酢酸−２−ナトリウム          ０．００６部
ジオクチルスルホコハク酸ナトリウム            ０．００１５部
【０１７８】
重合器内を窒素ガスで十分に置換して実質的に酸素のない状態とした後、内温を６０℃にし、ビニル系単量体混合物（ＢＡ８４％、ＭＭＡ８％およびスチレン（ＳＴ）８％）１００部、ＡｌＭＡ  １部およびＣＨＰ  ０．１部からなる単量体混合物（c２−１ａ）５０部を１５部／時間の割合で連続的に添加し、添加終了後、さらに１時間重合を継続し、アクリル酸エステル系架橋弾性体粒子（平均粒子径ｄ＝２１０ｎｍ）を得た。重合転化率は９８．５％であった。
【０１７９】
その後、ジオクチルスルホコハク酸ナトリウム０．０５部を仕込んだ後、内温を６０℃にし、ビニル系単量体混合物（ＭＭＡ９０％およびＢＡ１０％）１００部、ｔ−ＤＭ０．２部およびＣＨＰ０．１部からなる単量体混合物（ｃ２−１ｂ）５０部を１０部／時間の割合で連続的に添加し、さらに１時間重合を継続し、アクリル系弾性体グラフト共重合体（ｃ２−１）（平均粒子径＝２００μｍ）を得た。重合転化率は９９．０％であった。得られたラテックスを塩化カルシウムで塩析、凝固し、水洗、乾燥して樹脂粉末（ｃ２−１）を得た。
【０１８０】
＜メタクリル系重合体（ｃ２−２）＞
メタクリル系重合体（ｃ２−２）として、メタクリル酸メチル／アクリル酸メチル共重合体（住友化学（株）製、スミペックスＥＸ、ビーズ状物）を使用した。
【０１８１】
＜アクリル系樹脂（Ｃ−２）＞
上記の如く得られたアクリル系弾性体グラフト共重合体（ｃ２−１）２５部およびメタクリル系重合体（ｃ２−２）７５部、紫外線吸収剤としてチヌビン２３４（チバジャパン製）１．０部を、ヘンシェルミキサーを用いて混合した後、シリンダ温度を２４０℃に温度調整した以外は、製造例６と同様にして、アクリル系樹脂の樹脂ペレット（Ｃ−２）を製造した。
【０１８２】
（比較製造例３）
製造例１において、含フッ素アルキル（メタ）アクリレートポリマー（ａ−１）１００部の代わりにポリフッ化ビニリデン（ＳＯＬＶＡＹ社製、ＳＯＬＥＦ−１００８）１００部を用い、シリンダ温度を２６０℃に変更した以外は、製造例１と同様の方法にて、ポリフッ化ビニリデンの樹脂ペレットを製造した。
【０１８３】
（比較製造例４）
製造例１において、含フッ素アルキル（メタ）アクリレートポリマー（ａ−１）１００部の代わりにエチレン−テトラフルオロエチレン共重合体（旭硝子（株）製、フルオンＥＴＦＥ  ＡＨ−２０００）１００部を用いた以外は、製造例１と同様の方法にて、エチレン−テトラフルオロエチレン共重合体の樹脂ペレットを製造した。
【０１８４】
（製造例８）フッ素樹脂（Ｂ−１）
製造例１において、含フッ素アルキル（メタ）アクリレートポリマー（ａ−１）１００部の代わりに、含フッ素アルキル（メタ）アクリレートポリマー（ａ−１）１００部とポリフッ化ビニリデン１０部との混合物を使用した以外は、製造例１と同様の操作にてフッ素系樹脂の樹脂ペレット（Ｂ−１）を製造した。
【０１８５】
（製造例９）フッ素樹脂（Ｂ−２）
製造例２において、含フッ素アルキル（メタ）アクリレートポリマー（ｂ−２）の代わりに、含フッ素アルキル（メタ）アクリレートポリマー（ｂ−２）１００部とポリフッ化ビニリデン０．１部との混合物を使用した以外は、製造例２と同様の操作にてフッ素系樹脂の樹脂ペレット（Ｂ−２）を製造した。
【０１８６】
＜フッ素樹脂単層フィルムの作製１＞
（実施例１）
製造例１で得られたフッ素系（メタ）アクリル樹脂の樹脂ペレット（Ａ−１）を、Ｔダイ付４０ｍｍφ単軸押出機を用いて、シリンダ設定温度１８０〜２４０℃にて吐出量１０ｋｇ／ｈｒにて溶融混練し、ダイス温度２４０℃にて、厚み１２５μｍの単層樹脂フィルムを得た。
【０１８７】
得られたフィルムに関する評価結果を表１に示す。
【０１８８】
（実施例２）
製造例２で得られたフッ素系（メタ）アクリル樹脂の樹脂ペレット（Ａ−２）を使用した以外は、実施例１と同様の操作にて、厚み１２５μｍの単層樹脂フィルムを得た。
【０１８９】
得られたフィルムに関する評価結果を表１に示す。
【０１９０】
（実施例３）
製造例３で得られたフッ素系（メタ）アクリル樹脂の樹脂ペレット（Ａ−３）を使用した以外は、実施例１と同様の操作にて、厚み１２５μｍの単層樹脂フィルムを得た。
【０１９１】
得られたフィルムに関する評価結果を表１に示す。
【０１９２】
（実施例４）
製造例４で得られたフッ素系（メタ）アクリル樹脂の樹脂ペレット（Ａ−４）を使用した以外は、実施例１と同様の操作にて、厚み１２５μｍの単層樹脂フィルムを得た。
【０１９３】
得られたフィルムに関する評価結果を表１に示す。
【０１９４】
（実施例５）
製造例５で得られたフッ素系（メタ）アクリル樹脂の樹脂ペレット（Ａ−５）を使用した以外は、実施例１と同様の操作にて、厚み１２５μｍの単層樹脂フィルムを得た。
【０１９５】
得られたフィルムに関する評価結果を表１に示す。
【０１９６】
表１に示される通り、本発明のフッ素系樹脂単層フィルムは、耐加分解性の向上により押出成形時の発泡発生が抑制され、それによりフィルム外観が優れ透明性を有することが比較例１〜４との比較で判る。耐薬品性、耐乳酸性、日焼け止め剤に対する耐汚染性、透明性、および表面硬度の優れたバランスを奏し、自動車内外装部材に最適なフィルムも得られることが分かる。
【０１９７】
（比較例１）
比較製造例１で得られたフッ素系（メタ）アクリル樹脂の樹脂ペレット（Ａ−６）を使用した以外は、実施例１と同様の操作にて、厚み１２５μｍの単層樹脂フィルムを得た。
【０１９８】
得られたフィルムに関する評価結果を表１に示す。
【０１９９】
（比較例２）
比較製造例２で得られたフッ素系（メタ）アクリル樹脂の樹脂ペレット（Ａ−７）を使用した以外は、実施例１と同様の操作にて、厚み１２５μｍの単層樹脂フィルムを得た。
【０２００】
得られたフィルムに関する評価結果を表１に示す。
【０２０１】
（比較例３）
製造例６で得られたアクリル系樹脂の樹脂ペレット（Ｃ−１）を用いた以外は、実施例１と同様の操作にてアクリル系樹脂単層フィルムを得た。
【０２０２】
得られたフィルムに関する評価結果を表１に示す。
【０２０３】
アクリル酸エステル系架橋弾性体を使用しているため耐折り曲げ性や成形性は良好であるが、耐日焼け止め溶剤性が著しく悪く、例えば自動車内外装部材においては不適であることが分かる。
【０２０４】
（比較例４）
比較製造例３で得られたポリフッ化ビニリデンの樹脂ペレットを用いた以外は、実施例１と同様の操作にてポリフッ化ビニリデン単層フィルムを得た。
【０２０５】
得られたフィルムに関する評価結果を表１に示す。
【０２０６】
（比較例５）
比較製造例４で得られたエチレン−テトラフルオロエチレン共重合体の樹脂ペレットを用いた以外は、実施例１と同様の操作にてエチレン−テトラフルオロエチレン共重合体単層フィルムを得た（温度条件は最適化した）。
【０２０７】
得られたフィルムに関する評価結果を表１に示す。
【０２０８】
比較例４、５ともに含フッ素系オレフィン樹脂であることから耐薬品性は良好であるものの、結晶性樹脂であるためフィルムの透明性が低く、自動車内外装部材としては不適であることが判る。
【０２０９】
＜フッ素系樹脂積層アクリル系樹脂フィルムの作製１＞
（実施例６）
製造例６で得られたアクリル系樹脂の樹脂ペレット（Ｃ−１）をベース樹脂とし、製造例１で得られたフッ素系（メタ）アクリル樹脂の樹脂ペレット（Ａ−１）を表面層樹脂として、以下の共押出方法により、厚み１２５μm（ベース樹脂層１１０μｍおよび表層樹脂層１５μｍ）の積層フィルムを得た。
【０２１０】
共押出に用いるＴダイとしては、２種２層Ｔダイ（フィードブロック方式）を使用した。アクリル系樹脂（Ｃ）側の押出機としては、４０ｍｍφ単軸押出機を用い、シリンダ設定温度２００〜２６０℃にて吐出量５〜１５ｋｇ／ｈｒにて溶融混練し、他方、フッ素系（メタ）アクリル樹脂（Ａ）側の押出機としては、３２ｍｍφ単軸押出機を用い、シリンダ設定温度１８０〜２４０℃にて吐出量０．５〜３ｋｇ／ｈｒにて溶融混練し、ダイス温度２４０℃に設定された上記ダイ中に溶融樹脂を投入して、積層フィルムを得た。
【０２１１】
得られたフィルムに関する評価結果を、表１に示す。
【０２１２】
（実施例７）
実施例６において、表面層樹脂を、製造例２で得られたフッ素系（メタ）アクリル樹脂の樹脂ペレット（Ａ−２）に変更した以外は、実施例６と同様の操作により、積層フィルムを得た。
【０２１３】
得られたフィルムに関する評価結果を、表１に示す。
【０２１４】
表１に示されるように、本発明のフッ素系樹脂積層アクリル系樹脂フィルムは、透明性、耐薬品性、日焼け止め剤に対する耐汚染性、耐乳酸性および表面硬度に優れたバランスを有することがわかる。中でも、比較例６および７との比較から、本発明のフッ素樹脂積層アクリル系フィルムが、透明性および表面硬度に優れた効果があることは明らかである。さらに、本発明のフッ素樹脂積層アクリル系フィルムでは、比較例１に示される、アクリル系樹脂単層フィルムの、優れた耐折り曲げ割れ性および耐折り曲げ白化性が維持されることも判る。
【０２１５】
（実施例８）
実施例６において、ベース樹脂を、製造例７で得られたアクリル系樹脂の樹脂ペレット（Ｃ−２）に変更した以外は、実施例６と同様の操作により、積層フィルムを得た。
【０２１６】
得られたフィルムに関する評価結果を、表１に示す。
【０２１７】
表１に示されるように、本発明のフッ素樹脂積層アクリル系樹脂フィルムは、アクリル系樹脂（Ａ）を変えたとしても、透明性、表面強度、耐薬品性、および耐汚染性に優れることが判る。
【０２１８】
（比較例６）
実施例６において、表面層樹脂を比較製造例３で得られたポリフッ化ビニリデンの樹脂ペレットに変更した以外は、実施例６と同様の操作により、積層フィルムを得た。
【０２１９】
得られたフィルムに関する評価結果を、表１に示す。
【０２２０】
（比較例７）
実施例６において、表面層樹脂を比較製造例４で得られたエチレン−テトラフルオロエチレン共重合体の樹脂ペレットに変更した以外は、実施例６と同様の操作により、積層フィルムを得た。
【０２２１】
得られたフィルムに関する評価結果を、表１に示す。
【０２２２】
【表１】
2011168681.tif 000004
【０２２３】
表１に示される通り、比較例１および２のフッ素系樹脂フィルムは樹脂が分解しやすく、発泡やダイラインが発生しやすいことが判る。樹脂の加熱分解しやすさについては溶融粘度低下率と相関があり、粘度低下を抑制することで自動車内装用途にも使用し得る外観良好なフィルムが作成できることが分かる。
【０２２４】
比較例３においては著しく耐日焼け止め性が悪く、比較例４〜７においては樹脂の粘度低下率は良好であるが、フィルムの透明性や表面硬度に劣ることが判る。
【０２２５】
本発明のフッ素樹脂積層アクリル系樹脂フィルムは、アクリル系樹脂単層フィルムが有する優れた耐折り曲げ割れ性、耐折り曲げ白化性を損なうことがなく、インサート、インモールド成形等の二次成形が必要となる自動車内装材等に非常に好適であることは明白である。
【０２２６】
＜フッ素樹脂単層フィルムの作製３＞
（実施例９）
製造例８で得られたフッ素系樹脂の樹脂ペレット（Ｂ−１）を用いた以外は、実施例１と同様の操作にてフッ素系樹脂単層フィルムを得た。
【０２２７】
得られたフィルムに関する評価結果を表２に示す。
【０２２８】
表２に示されるように、本発明のフッ素系樹脂を使用すると、従来は分解しやすいとされていたフッ素（メタ）アクリル樹脂の加熱分解（溶融粘度低下）を抑制することにより、フィルム押出成形の際の発泡や目脂発生によるダイラインも良好である。加えて、高温条件下での耐日焼け止め剤性および耐熱老化性が向上し、自動車内装部材にも好適であることが分かる。さらに、ポリフッ化ビニリデンの添加にも関わらず、優れた透明性を維持できることもわかる。
【０２２９】
＜フッ素樹脂積層アクリル系樹脂フィルムの作製２＞
（実施例１０）
実施例６において、表面層樹脂に、フッ素系（メタ）アクリル樹脂の樹脂ペレット（Ａ−１）の代わりに製造例１０で得られたフッ素系樹脂の樹脂ペレット（Ｂ−１）を使用するようにした以外は、実施例６と同様の操作により、積層フィルムを得た。
【０２３０】
得られたフィルムに関する評価結果を、表１に示す。
【０２３１】
表２に示されるように、本発明のフッ素系樹脂積層アクリル系フィルムでは、耐加熱分解性が改善されているためフィルム成形時にフィルム外観を悪化させる発泡や目脂によるダイラインが発生しにくいことがわかる。更にはフッ素系樹脂にポリフッ化ビニリデンを添加しているにも関わらず、比較例５のアクリル系樹脂フィルムが有する透明性を維持できることがわかる。また本発明のフッ素樹脂積層アクリル系フィルムは表面硬度、耐薬品性、耐汚染性のバランスにも優れ、自動車内装部材にも好適であることがわかる。
【０２３２】
（実施例１１）
実施例６において、表面層樹脂に、フッ素系（メタ）アクリル樹脂の樹脂ペレット（Ａ−１）の代わりに製造例９で得られたフッ素系樹脂の樹脂ペレット（Ｂ−２）を使用し、共押出に用いるＴダイを２種２層Ｔダイ（スタックプレート方式）にした以外は、実施例６と同様の操作により、積層フィルムを得た。
【０２３３】
得られたフィルムに関する評価結果を、表２に示す。
【０２３４】
ポリフッ化ビニリデンの含有量が０．１部であるにも関わらず、耐熱老化性が向上していることがわかる。
【０２３５】
（実施例１２）
実施例１０において、積層フィルムの厚みをベース樹脂層９５μｍおよび表層樹脂層３０μｍに変更した以外は、実施例１０と同様の操作により、積層フィルムを得た。
【０２３６】
得られたフィルムに関する評価結果を、表２に示す。
【０２３７】
表面層（フッ素系樹脂フィルム層）の厚みに因らず、透明性が維持されており、表面硬度、耐薬品性、耐汚染性のバランスに優れていることが判る。
【０２３８】
【表２】
2011168681.tif 000005
【０２３９】
表２に示される結果から、本発明のフッ素系樹脂は、ポリフッ化ビニリデンを含有しつつも、曇価が０．５〜１．０％という優れた透明性、表面硬度Ｆを維持することができることがわかる。高温での耐日焼け止め剤性に優れ、耐熱老化性で曇価の上昇率が低減されることもわかる。さらにはフッ素系樹脂の溶融粘度低下率を小さくすることで溶融押出の際の発泡やダイライン抑制など、耐加熱分解性にも優れていることが判る。よって、曇価１％以下という高い透明性、表面硬度が要求される自動車内外装部材にも本発明のフッ素樹脂積層アクリル系樹脂フィルムは適用出来る。
【０２４０】
以上のように、本発明にかかるフッ素樹脂積層アクリル系樹脂フィルムは、優れた透明性、耐折り曲げ割れ、耐折り曲げ白化性、表面硬度等のアクリル系樹脂が有する優れた特性を維持しながら、耐薬品性、特に人の皮脂・汗に含まれる乳酸成分や日焼け止め剤等の人が常用する化成品に対する耐汚染性の優れたバランスを実現することができる。また、本発明のフッ素系樹脂（Ｂ）によれば、高い透明性を有しながら、かつ、耐熱性を向上させることもできる。よって、本発明のフッ素樹脂積層アクリル系樹脂フィルムは、これら特性につき厳しい基準を満たすことが要求される車輌内外装部材への適用も可能である。